(57)【特許請求の範囲】
【請求項１】
式（Ｉ）：
【化１】
0005568092.tif 000083
により示され、且つ
式中、
Ｒ１、Ｒ２及びＲ３は、水素を示し；
ｐ、ｗ、ｙ及びｚはすべて整数であり、ｙは１〜６の値を示し；ｐはｗとｚの和を示し；ｐは１〜６の値を示し；ｗ＝１〜（ｐ−ｚ）であり、且つｚ＝０〜（ｐ−ｗ）であり；
Ｌは、１〜１４個の炭素原子を含んでなる場合により置換されていることができる（ｐ＋ｙ）−価の連結基を示し；
Ａはアクリレート基、メタクリレート基、スチレン基、アクリルアミド基、メタクリルアミド基、マレエート基、フマレート基、イタコネート基、ビニルエーテル基、アリルエーテル基、アリルエステル基及びビニルエステル基より成る群から選ばれるラジカル重合可能な基を示し；そして
Ｘは、化学線に暴露されるとフリーラジカル重合反応を開始させることができる少なくとも１個の基を含んでなる光開始部分を示す
重合可能光開始剤。
【請求項２】
Ｒ１が水素を示す請求項１に従う重合可能光開始剤。
【請求項３】
光開始部分Ｘが、場合により置換されていることができるベンゾフェノン基、場合により置換されていることができるチオキサントン基、置換もしくは非置換アントラキノン基、カンファーキノン基、α−ヒドロキシアルキルフェノン基、α−アミノアルキルフェノン基、アシルホスフィンオキシド基、ビスアシルホスフィンオキシド基、アシルホスフィンスルフィド基、フェニルグリオキサレート基、ベンゾインエーテル基、ベンジルケタール基、α−ジアルコキシアセトフェノン基、カルバゾリル−Ｏ−アシル−オキシム基、α−ハロアリールケトン基及びα−ハロアリールスルホン基より成る群から選ばれる少なくとも１つの基を含む請求項１に従う重合可能光開始剤。
【請求項４】
２価の連結基Ｌが、場合により置換されていることができるアルキレン基及び脂肪族エーテル含有基より成る群から選ばれる請求項１〜３のいずれか１つに従う重合可能光開始剤。
【請求項５】
式（Ｉｂ）：
【化２】
0005568092.tif 000084
［式中、
ＩＮＩは、場合により置換されていることができるベンゾフェノン基、場合により置換されていることができるチオキサントン基、置換もしくは非置換アントラキノン基、カンファーキノン基、α−ヒドロキシアルキルフェノン基、α−アミノアルキルフェノン基、アシルホスフィンオキシド基、ビスアシルホスフィンオキシド基、アシルホスフィンスルフィド基、フェニルグリオキサレート基、ベンゾインエーテル基、ベンジルケタール基、α−ジアルコキシアセトフェノン基、カルバゾリル−Ｏ−アシル−オキシム基、α−ハロアリールケトン基及びα−ハロアリールスルホン基より成る群から選ばれる基を示し；
Ｌ1及びＬ2は独立して、１〜１４個の炭素原子を含んでなる置換もしくは非置換２価連結基を示し；
Ａは、アクリレート、メタクリレート、スチレン、アクリルアミド、メタクリルアミド、マレエート、フマレート、イタコネート、ビニルエーテル、アリルエーテル、アリルエステル及びビニルエステルより成る群から選ばれるラジカル重合可能な官能基を示し；
ｎは０又は１を示し；そして
Ｒ４は、場合により置換されていることができるアルキル基を示す］
を有する請求項１に従う重合可能光開始剤。
【請求項６】
Ｒ４がメチル基を示す請求項５に従う重合可能光開始剤。
【請求項７】
Ｌ2が置換アルキレン基、非置換アルキレン基及び脂肪族エーテル含有基より成る群から選ばれる請求項５又は６に従う重合可能光開始剤。
【請求項８】
ラジカル重合可能な基Ａがアクリレート基である請求項１〜７のいずれか１つに従う重合可能光開始剤。
【請求項９】
請求項１〜８のいずれか１つにより定義される式（Ｉ）又は（Ｉｂ）に従う重合可能光開始剤を含んでなる放射線硬化性組成物。
【請求項１０】
式（ＩＩ）：
【化３】
0005568092.tif 000085
［式中、Ｒ１、Ｒ２、Ｒ３、Ｌ、Ａ、ｐ及びｙは、請求項１〜９のいずれか１つにおいて式（Ｉ）に従う重合可能光開始剤に関して定義されたと同じ意味を有する］
に従う少なくとも１種のモノマーを含んでなる請求項９に従う放射線硬化性組成物。
【請求項１１】
式（ＩＩ）に従うモノマーが２−（２−ビニルオキシエトキシ）エチルアクリレートである請求項１０に従う放射線硬化性組成物。
【請求項１２】
放射線硬化性組成物が放射線硬化性インキである請求項１０又は１１に従う放射線硬化性組成物。
【請求項１３】
放射線硬化性組成物が放射線硬化性インキジェット組成物である請求項１０〜１２のいずれか１つに従う放射線硬化性組成物。
【請求項１４】
実質的に有機溶媒を含まない請求項１０〜１３のいずれか１つに従う放射線硬化性組成物。
【請求項１５】
ａ）請求項１０又は１１で定義された式（ＩＩ）に従うモノマーを準備し；
ｂ）少なくとも１個のヒドロキシル基を含んでなる１種もしくはそれより多い光開始剤を準備し；そして
ｃ）触媒を用いて、請求項１〜８のいずれか１つにより定義される式（Ｉ）又は（Ｉｂ）に従う重合可能光開始剤へのモノマーと光開始剤の間の反応を触媒する
段階を含んでなる重合可能光開始剤の製造方法。
【請求項１６】
触媒がトリフルオロ酢酸、トリクロロ酢酸、ピリジニウムトシレート、架橋ポリ（ビニルピリジン）ヒドロクロリド、ポリ（ビニルピリジニウム）トシレート及びスルホン酸置換イオン交換樹脂より成る群から選ばれる請求項１５に従う方法。
【請求項１７】
有機溶媒の不在下で反応を行う請求項１５〜１６のいずれか１つに従う方法。
【発明の詳細な説明】
【技術分野】
【０００１】
技術的分野
本発明は、特に食品にやさしい放射線硬化性調製物に適した新しい種類の重合可能光開始剤ならびに光開始剤の製造方法に関する。
【背景技術】
【０００２】
背景の技術
フリーラジカル光開始剤は、化学線に暴露された時にフリーラジカルの生成によりモノマーの重合を開始させる。光開始剤は、多くの場合にＵＶ−硬化性組成物、例えばＵＶ−硬化性インキジェットインキ中で用いられる。
【０００３】
２つの型のフリーラジカル光開始剤を区別することができる。ノリッシュＩ型開始剤は、励起の後に開裂してすぐに開始ラジカルを与える開始剤である。ノリッシュＩＩ型−開始剤は、化学線により活性化され、第２の化合物からの水素引き抜きによりフリーラジカルを生成する光開始剤であり、第２の化合物が実際の開始フリーラジカルとなる。この第２の化合物は共開始剤又は重合相乗剤と呼ばれる。
【０００４】
光開始剤は一官能基性化合物であることができるが、多官能基性化合物、すなわち１個より多い光開始基を有する化合物であることもできる。特許文献１（ＣＯＡＴＥＳ  ＢＲＯＴＨＥＲＳ）は、多官能基性チオキサントン光開始剤を開示している。
【０００５】
放射線硬化性組成物を食品包装、おもちゃ及び歯科用途で用いる場合、抽出可能な残留物の量は重大な問題であり、最少にする必要がある。低分子量化合物は通常、ポリマー網目中に完全には組み込まれず、容易に抽出されるか又は硬化した組成物から拡散する傾向がある。従って、硬化した組成物から抽出されるか又は移動する傾向が低い光開始剤の設計は、継続的な事案である。
【０００６】
光開始剤の抽出を最少にする１つの方法は、比較的高い分子量を有する光開始剤を用いることである。しかしながら、高分子開始剤は反応性を失う傾向を有する。従って多くの場合、所望の硬化速度を達成するためにかなりの（ｃｏｎｓｉｄｅｒａｂｌｅ）量の高分子開始剤が必要であり、それにより粘度も、例えばインキジェット印刷のような放射線硬化性組成物を用いる多数の用途に望ましくないレベルまで上昇させる。放射線硬化性組成物の望ましくない粘度の上昇を克服するために、特許文献２（ＡＧＦＡ  ＧＲＡＰＨＩＣＳ）及び特許文献３（ＡＧＦＡ  ＧＲＡＰＨＩＣＳ）は、樹枝状ポリマーコアを含んでなる高分子光開始剤を含む放射線硬化性組成物を開示している。樹枝状ポリマーコアの使用は放射線硬化性組成物の低粘度を保つのに有利であるが、特に窒素不活性化の不在下で、硬化速度におけるさらなる向上が望ましい。
【０００７】
抽出の問題の解決における別の方法は、光開始剤が放射線硬化性組成物の他のモノマーと共重合できるように、１個もしくはそれより多いエチレン性不飽和重合可能基を有する光開始剤を設計することである。放射線硬化性組成物中で用いるため、あるいは高分子光開始剤の製造のためのモノマーとして、エチレン性不飽和重合可能基を含んでなる多数の光開始剤が文献において開示されている。
【０００８】
特許文献４（ＮＩＰＰＯＮ  ＫＡＹＡＫＹ）は、放射線硬化性組成物の硬化したフィルムからの開始剤の蒸発又は昇華を減少させるための、自己光重合型光重合開始剤を開示している。他の（メタ）アクリル化チオキサントンは、例えば特許文献５（ＢＡＳＦ）及び
特許文献６（ＣＩＢＡ）中で開示されている。
【０００９】
（メタ）アクリル化ベンゾフェノンは、例えば特許文献７（ＮＡＴＩＯＮＡＬ  ＳＴＡＲＣＨ）及び特許文献８（ＤＵ  ＰＯＮＴ）中で開示されている。
【００１０】
（メタ）アクリル化ａ−ヒドロキシ−ケトンは、例えば特許文献９（ＡＳＨＬＡＮＤ）、特許文献１０（ＣＯＡＴＥＳ  ＢＲＯＴＨＥＲＳ）及び特許文献１１（ＨＵＧＨＥＳ  ＡＩＲＣＲＡＦＴ）に開示されている。
【００１１】
（メタ）アクリル化ａ−アミノケトンは、例えば特許文献１２（ＣＩＢＡ）及び特許文献５（ＢＡＳＦ）中で開示されている。
【００１２】
（メタ）アクリル化アシルホスフィンオキシド開始剤は、例えば特許文献１３（ＣＩＢＡ）、特許文献１４（ＣＩＢＡ）及び特許文献１５（ＢＡＳＦ）中で開示されている。
【００１３】
（メタ）アクリル化ベンジルジアルキルアセタールは、特許文献１６（ＤＡＩＮＩＰＰＯＮ  ＩＮＫ）中で開示されている。
【００１４】
多くの場合に、目的光開始剤の合成は（メタ）アクリロイルクロリドの使用を必要とする。（メタ）アクリロイルクロリドが高度に反応性であり、安定性が限られていることは、普通に既知である。それは多くの場合に環状二量体で汚染されており（例えば特許文献１７（ＤＡＩＣＥＬ  ＣＨＥＭＩＣＡＬ）を参照されたい）、かくして使用前に蒸留が必要である。（メタ）アクリロイルクロリドの高度に毒性の性質、市場での限られた入手性及び高いコストと組み合わされて、（メタ）アクリロイルクロリドを用いる合成法は、工業的規模での（メタ）アクリル化光開始剤の製造に十分に適してはいない。
【００１５】
特許文献１８（ＡＧＦＡ  ＧＲＡＰＨＩＣＳ）は、アクリル化又はメタアクリル化光開始剤の製造のために最適化された合成法を開示している。高度に毒性な、及び不安定な試薬を避けているが、食品包装用途に適した高純度の（メタ）アクリル化光開始剤を得るために単離法がまだ必要であり、製造における追加のコストを生じ、生態学的足跡（ｅｃｏｌｏｇｉｃａｌ  ｆｏｏｔｐｒｉｎｔ）を増す。
【００１６】
従って、硬化した組成物から抽出されるか又は移動する傾向が有意に低下し、多様な放射線硬化性調製物との優れた適合性を有し、生態学的足跡が減少した簡単且つ原価効率の高い合成法を介して入手可能な光開始剤がまだ必要である。
【先行技術文献】
【特許文献】
【００１７】
【特許文献１】国際公開第０３／０３３４９２号パンフレット
【特許文献２】欧州特許第１６１６９２１Ａ号明細書
【特許文献３】欧州特許第１６７４４９９Ａ号明細書
【特許文献４】日本特許第２００４２２４９９３号明細書
【特許文献５】カナダ特許第２００５２８３号明細書
【特許文献６】カナダ特許第１１８０４８６号明細書
【特許文献７】米国特許第２００６１４２４０８号明細書
【特許文献８】英国特許第９２５１１７号明細書
【特許文献９】国際公開第２００５／１０８４５２号パンフレット
【特許文献１０】国際公開第９７／１７３７８号パンフレット
【特許文献１１】欧州特許第５３８５５３Ａ号明細書
【特許文献１２】国際公開第９６／２０９１９号パンフレット
【特許文献１３】国際公開第２００６／０５６５４１号パンフレット
【特許文献１４】国際公開第２００４／１０３５８０号パンフレット
【特許文献１５】オーストラリア特許第２００３２０５７３１号明細書
【特許文献１６】日本特許第２００５０８２６７９号明細書
【特許文献１７】日本特許第２００２１８７８６８号明細書
【特許文献１８】国際公開第２００８／０６６２８９号パンフレット
【発明の概要】
【発明が解決しようとする課題】
【００１８】
発明の開示
発明の目的
本発明の目的は、簡単且つ原価効率の高い合成法を介して入手可能な新しい種類の重合可能光開始剤を提供することである。
【００１９】
本発明のさらなる目的は、そのような重合可能光開始剤を含む放射線硬化性組成物を提供することである。
【００２０】
本発明のさらなる目的は、そのような重合可能光開始剤を含む放射線硬化性インキ及び放射線硬化性インキジェットインキを提供することである。
【００２１】
本発明のこれらの目的及び他の目的は、下記の詳細な記述において明らかになるであろう。
【課題を解決するための手段】
【００２２】
発明の概略
少なくとも１個のヒドロキシル基を有する光開始剤を触媒の存在下で特別なモノマーと反応させることを介し、単離の必要なく重合可能光開始剤を製造することにより、上記の問題を解決するための驚くほど簡単な方法が見出された。有機溶媒は必要でなく、それにより非生態学的な溶媒の除去が避けられる。これは例えば有機溶媒を含まない放射線硬化性インキジェットインキを可能にし、それは結局、潜在時間（ｌａｔｅｎｃｙ）の増加及び欠陥ノズル（ｆａｉｌｉｎｇ  ｎｏｚｚｌｅｓ）の減少により、プリンターにおいて向上した噴射性能を示す。
【００２３】
放射線硬化性組成物への添加のために、単に触媒を除去し、特別なモノマー中に溶解された重合可能な光開始剤をそのまま使用することにより、放射線硬化性組成物中における単離された光重合可能な光開始剤の溶解性の問題も避けることができる。
【００２４】
本発明の目的は、請求項１により定義される重合可能光開始剤を用いて実現された。
【００２５】
本発明のさらなる利点及び態様は、以下の記述から明らかになるであろう。
【発明を実施するための形態】
【００２６】
定義
本発明の開示において用いられる「染料」という用語は、それが適用される媒体中で、且つ関係する周囲条件下で１０ｍｇ／Ｌかもしくはそれより高い溶解度を有する着色剤を意味する。
【００２７】
「顔料」という用語は、引用することによりその記載事項が本明細書の内容となるＤＩＮ  ５５９４３において、関係する周囲条件下で、適用媒体中に実質的に不溶性である、従ってその中で１０ｍｇ／Ｌより低い溶解度を有する着色剤として定義されている。
【００２８】
「Ｃ．Ｉ．」という用語は、本出願の開示において、カラーインデックスに関する略語として用いられる。
【００２９】
「アルキル」という用語は、アルキル基中の炭素原子のそれぞれの数に関して可能なすべての変形、すなわち３個の炭素原子の場合：ｎ−プロピル及びイソプロピル；４個の炭素原子の場合：ｎ−ブチル、イソブチル及び第３級−ブチル；５個の炭素原子の場合：ｎ−ペンチル、１，１−ジメチル−プロピル、２，２−ジメチルプロピル及び２−メチル−ブチルなどを意味する。
【００３０】
重合可能開始剤
本発明に従う重合可能光開始剤は、式（Ｉ）：
【００３１】
【化１】
0005568092.tif 000002
【００３２】
［式中、
Ｒ１、Ｒ２及びＲ３は、水素、場合により置換されていることができるアルキル基及び場合により置換されていることができるアリール基より成る群から独立して選ばれるか、あるいはＲ１及びＲ３は５〜８員環の形成に必要な原子を示し；
ｐ、ｗ、ｙ及びｚはすべて整数であり、ｙは１〜６の値を示し；ｐはｗとｚの和を示し；ｐは１〜６の値を示し；ｗ＝１〜（ｐ−ｚ）であり、且つｚ＝０〜（ｐ−ｗ）であり；
Ｌは、１〜１４個の炭素原子を含んでなる場合により置換されていることができる（ｐ＋ｙ）−価の連結基を示し；
Ａはアクリレート基、メタクリレート基、スチレン基、アクリルアミド基、メタクリルアミド基、マレート基、フマレート基、イタコネート基、ビニルエーテル基、アリルエーテル基、アリルエステル基及びビニルエステル基より成る群から選ばれるラジカル重合可能な基を示し；そして
Ｘは、化学線に暴露されるとフリーラジカル重合反応を開始させることができる少なくとも１個の基を含んでなる光開始部分を示す］
により示される。
【００３３】
好ましい態様において、ラジカル重合可能な基Ａは、アクリレート及びメタクリレート基より成る群から選ばれ、アクリレート基が特に好ましい。
【００３４】
さらに別の好ましい態様において、Ｒ２及びＲ３は両方とも水素を示す。
【００３５】
好ましい態様において、Ｒ１は水素を示す。
【００３６】
より好ましい態様において、Ｒ１、Ｒ２及びＲ３はすべて水素を示す。
【００３７】
好ましい態様において、２価の連結基Ｌは、場合により置換されていることができるアルキレン基及び脂肪族エーテル含有基より成る群から選ばれる。
【００３８】
好ましい態様において、ｙは１〜４の値を示し、より好ましくは、ｙは２〜３の値を示す。
【００３９】
好ましい態様において、ｐは１〜４の値を示し、より好ましくは、ｐは２〜３の値を示す。
【００４０】
好ましい態様において、ｚは０の値を示す。
【００４１】
好ましい２価連結基Ｌは、−（−ＣＨ２−ＣＨ２−Ｏ−）ｎ−ＣＨ２−ＣＨ２−であり、ｎは１、２、３、４、５又は６に等しい整数である。
【００４２】
好ましい２価連結基Ｌは、−（−ＣＨ２−）ｎ−であり、ｎは１〜１４に等しい整数であり、より好ましくは、ｎは１、２、３、４、５又は６に等しい。
【００４３】
好ましい態様において、光開始部分Ｘは、場合により置換されていることができるベンゾフェノン基、場合により置換されていることができるチオキサントン基、置換もしくは非置換アントラキノン基、カンファーキノン基、α−ヒドロキシアルキルフェノン基、α−アミノアルキルフェノン基、アシルホスフィンオキシド基、ビスアシルホスフィンオキシド基、アシルホスフィンスルフィド基、フェニルグリオキサレート基、ベンゾインエーテル基、ベンジルケタール基、α−ジアルコキシアセトフェノン基、カルバゾリル−Ｏ−アシル−オキシム基、α−ハロアリールケトン基及びα−ハロアリールスルホン基より成る群から選ばれる少なくとも１つの基を含む。
【００４４】
好ましい態様において、光開始部分Ｘはα−ヒドロキシアルキルフェノン基である。
【００４５】
好ましい態様において、光開始部分Ｘは置換ベンゾフェノン基又は非置換ベンゾフェノン基である。
【００４６】
好ましい態様において、光開始部分Ｘは置換チオキサントン基又は非置換チオキサントン基である。
【００４７】
好ましい態様において、ｙ＝１、ｗ＝１及びｚ＝０である。
【００４８】
他の好ましい態様において、ｙ＝１、ｗ＝２及びｚ＝０である。
【００４９】
他の好ましい態様において、ｙ＝２、ｗ＝１及びｚ＝０である。
【００５０】
他の好ましい態様において、ｙ＝２、ｗ＝２及びｚ＝０である。
【００５１】
好ましい態様において、本発明に従う重合可能光開始剤は式（Ｉｂ）：
【００５２】
【化２】
0005568092.tif 000003
【００５３】
［式中、
ＩＮＩは場合により置換されていることができるベンゾフェノン基、場合により置換されていることができるチオキサントン基、置換もしくは非置換アントラキノン基、カンファーキノン基、α−ヒドロキシアルキルフェノン基、α−アミノアルキルフェノン基、アシルホスフィンオキシド基、ビスアシルホスフィンオキシド基、アシルホスフィンスルフィド基、フェニルグリオキサレート基、ベンゾインエーテル基、ベンジルケタール基、α−ジアルコキシアセトフェノン基、カルバゾリル−Ｏ−アシル−オキシム基、α−ハロアリールケトン基及びα−ハロアリールスルホン基より成る群から選ばれる基を示し；
Ｌ１及びＬ２は独立して、１〜１４個の炭素原子を含んでなる置換もしくは非置換２価連結基を示し；
Ａは、アクリレート、メタクリレート、スチレン、アクリルアミド、メタクリルアミド、マレート、フマレート、イタコネート、ビニルエーテル、アリルエーテル、アリルエステル及びビニルエステルより成る群から選ばれるラジカル重合可能な官能基を示し；
ｎは０又は１を示し；そして
Ｒ４は、場合により置換されていることができるアルキル基を示す］
に従う光開始剤である。
【００５４】
好ましい態様において、Ａはアクリレート及びメタクリレートより成る群から選ばれる。
【００５５】
最も好ましい態様において、Ｒ４はメチル基を示す。
【００５６】
さらに別の好ましい態様において、Ｌ２は置換アルキレン基、非置換アルキレン基及び脂肪族エーテル含有基より成る群から選ばれる。
【００５７】
式（Ｉ）及び（Ｉｂ）に従う典型的な光開始剤を表１に示すが、それらに限られるわけではない。
【００５８】
【表１−１】
0005568092.tif 000004
【００５９】
【表１−２】
0005568092.tif 000005
【００６０】
【表１−３】
0005568092.tif 000006
【００６１】
【表１−４】
0005568092.tif 000007
【００６２】
【表１−５】
0005568092.tif 000008
【００６３】
【表１−６】
0005568092.tif 000009
【００６４】
【表１−７】
0005568092.tif 000010
【００６５】
【表１−８】
0005568092.tif 000011
【００６６】
【表１−９】
0005568092.tif 000012
【００６７】
【表１−１０】
0005568092.tif 000013
【００６８】
【表１−１１】
0005568092.tif 000014
【００６９】
【表１−１２】
0005568092.tif 000015
【００７０】
【表１−１３】
0005568092.tif 000016
【００７１】
式（ＩＩ）のモノマー
本発明に従う重合可能光開始剤の製造のために、式（ＩＩ）：
【００７２】
【化３】
0005568092.tif 000017
【００７３】
［式中、
Ｒ１、Ｒ２及びＲ３は、水素、場合により置換されていることができるアルキル基及び場合により置換されていることができるアリール基より成る群から独立して選ばれるか、あるいはＲ１及びＲ３は５〜８員環の形成に必要な原子を示し；
ｐは１〜６の値を有する整数であり；
ｙは１〜６の値を有する整数であり；
Ｌは、１〜１４個の炭素原子を含んでなる場合により置換されていることができる（ｐ＋ｙ）−価の連結基を示し；そして
Ａはアクリレート基、メタクリレート基、スチレン基、アクリルアミド基、メタクリルアミド基、マレート基、フマレート基、イタコネート基、ビニルエーテル基、アリルエーテル基、アリルエステル基及びビニルエステル基より成る群から選ばれるラジカル重合可能な基を示す］
に従う少なくとも１種のモノマーが用いられる。
【００７４】
好ましい態様において、ラジカル重合可能な基Ａは、アクリレート及びメタクリレート基より成る群から選ばれ、アクリレート基が特に好ましい。
【００７５】
さらに別の好ましい態様において、Ｒ２及びＲ３は両方とも水素を示す。
【００７６】
好ましい態様において、Ｒ１は水素を示す。
【００７７】
より好ましい態様において、Ｒ１、Ｒ２及びＲ３はすべて水素を示す。
【００７８】
好ましい態様において、２価の連結基Ｌは、場合により置換されていることができるアルキレン基及び脂肪族エーテル含有基より成る群から選ばれる。
【００７９】
好ましい２価連結基Ｌは、−（−ＣＨ２−ＣＨ２−Ｏ−）ｎ−ＣＨ２−ＣＨ２−であり、ｎは１、２、３、４、５又は６に等しい整数である。
【００８０】
好ましい２価連結基Ｌは、−（−ＣＨ２−）ｎ−であり、ｎは１〜１４に等しい整数であり、より好ましくは、ｎは１、２、３、４、５又は６に等しい。
【００８１】
式（ＩＩ）に従う好ましいモノマーを表２に示すが、それらに限られるわけではない。
【００８２】
【表２−１】
0005568092.tif 000018
【００８３】
【表２−２】
0005568092.tif 000019
【００８４】
式（ＩＩ）に従う最も好ましいモノマーは、表２中の化合物Ｅｔｈｅｒ−１により示される２−（２−ビニルオキシエトキシ）エチルアクリレートである。
【００８５】
重合可能開始剤の製造方法
重合可能光開始剤の製造のために、式（ＩＩ）に従うモノマー中のＲ１、Ｒ２、Ｒ３、Ｌ、Ａ、ｐ及びｙに関する値は、式（Ｉ）に従う重合可能光開始剤に関して定義された値と同じである。
【００８６】
重合可能光開始剤は：
ａ）式（ＩＩ）：
【００８７】
【化４】
0005568092.tif 000020
【００８８】
に従うモノマーを準備し；
ｂ）少なくとも１個のヒドロキシル基を含んでなる光開始剤を準備し；そして
ｃ）触媒を用いて、モノマーと光開始剤の間の反応を触媒して、式（Ｉ）：
【００８９】
【化５】
0005568092.tif 000021
【００９０】
［式中、
Ｒ１、Ｒ２及びＲ３は、水素、場合により置換されていることができるアルキル基及び場合により置換されていることができるアリール基より成る群から独立して選ばれるか、あるいはＲ１及びＲ３は５〜８員環の形成に必要な原子を示し；
ｐ、ｗ、ｙ及びｚはすべて整数であり、ｙは１〜６の値を示し；ｐはｗとｚの和であり；ｐは１〜６の値を有し；ｗ＝１〜（ｐ−ｚ）であり、且つｚ＝０〜（ｐ−ｗ）であり；
Ｌは、１〜１４個の炭素原子を含んでなる場合により置換されていることができる（ｐ＋ｙ）−価の連結基を示し；
Ａはアクリレート基、メタクリレート基、スチレン基、アクリルアミド基、メタクリルアミド基、マレート基、フマレート基、イタコネート基、ビニルエーテル基、アリルエーテル基、アリルエステル基及びビニルエステル基より成る群から選ばれるラジカル重合可能な基を示し；そして
Ｘは、化学線に暴露されるとフリーラジカル重合反応を開始させることができる少なくとも１個の基を含んでなる光開始部分を示す］
に従う重合可能光開始剤を生成する
段階を含む方法に従って製造される。
【００９１】
最も好ましい態様において、反応は有機溶媒の不在下で行われる。利点は、有機溶媒を除去する必要がないことであり、それは、生態学的理由から、ならびに放射線硬化性インキジェットインキの製造の場合の両方で有利である。これらの有機溶媒は、長時間の非−印刷時間の間にインキジェットプリントヘッドのノズルにおいて蒸発する傾向がある。プリンターを再始動する時、いくつかのノズルが目詰まりしていることが明らかになる（＝欠陥ノズル）。潜在時間は、ノズルに欠陥が現れるまでプリントヘッドをキャップで覆わずに放置し、使用しないでいることができる時間である。
【００９２】
かくして重合可能光開始剤の製造のための本方法の大きな利点は、有機溶媒が必要でなく、反応媒体として式（Ｉ）に従うモノマーを用いることができることである。しかしながら、本発明に従う重合可能光開始剤の製造のための方法において、合成で１種もしくはそれより多い有機溶媒を用いることは依然として可能である。
【００９３】
式（ＩＩ）に従うモノマーは、好ましくは反応物としてのみでなく、反応媒体としても用いられる。式（ＩＩ）に従うモノマーの濃度は、少なくとも１個のヒドロキシル基を含んでなる光開始剤の濃度よりずっと高いであろう。好ましくは、式（ＩＩ）に従うモノマー対少なくとも１個のヒドロキシル基を含んでなる光開始剤のモル比は少なくとも２、より好ましくは少なくとも５、そして最も好ましくは少なくとも８又は１０である。
【００９４】
もし１に近いモル比を用い、且つ例えば他の重合可能な基のないジビニルエーテル化合物を式（ＩＩ）に従うモノマーとして用いると、実質的な量の二官能基性非重合可能光開始剤も得られるであろう。あるいはまた、本方法を、かくして約０．５のモル比の使用により、二官能基性光開始剤の製造に用いることもできる。他の重合可能な基のない例えばトリビニルエーテル又はテトラビニルエーテル化合物を有する式（ＩＩ）に従うモノマーを用いることにより、もっと高次の（ｈｉｇｈｅｒ）多官能基性光開始剤を製造することができる。そのような場合、反応媒体の構成のために有機溶媒は避けられないものとなる。
【００９５】
反応媒体に他のモノマーを加えることも可能であり、式（ＩＩ）に従う他のモノマーでさえ加えることが可能である。後者の場合、式（ＩＩ）に従う種々のモノマーの濃度に依存して、種々の重合可能光開始剤の混合物を得ることができる。
【００９６】
反応の完了後、放射線硬化性組成物は、式（Ｉ）に従う少なくとも１種の重合可能光開始剤、式（ＩＩ）に従うモノマー及び触媒を含む。複数の場合に、触媒は、それが硬化性組成物の用途又は硬化を妨げなければ、放射線硬化性組成物中に残っていても良い。しかしながら、最も好ましくは、触媒は除去される。例えば触媒は高分子であり得、ＵＶ硬化性インキジェットインキにとって許容され得ない粘度に導き得る。
【００９７】
フリーラジカル重合可能な式（ＩＩ）に従う少なくとも１種のモノマーならびに少なくとも１個のヒドロキシル官能基を含んでなる光開始剤部分及び式（ＩＩ）に従うモノマーから誘導される重合可能光開始剤を含む得られる組成物を、食品包装用途に適した放射線硬化性組成物の調製に直接用いることができる。
【００９８】
特定の用途のために必要なら、式（Ｉ）又は（Ｉｂ）に従う重合可能光開始剤を、先行技術において既知のいずれかの方法、例えば沈殿、結晶化及び場合によりクロマトグラフィーにより単離し、精製することができる。
【００９９】
少なくとも１個のヒドロキシル基を含んでなる光開始剤は、少なくとも１個のヒドロキシル基を有するいずれの既知の光開始剤であることもできる。２個又はそれより多いヒドロキシル基を有する光開始剤が、式（ＩＩ）に従うモノマーと１回より多く反応することができることは、容易に理解されるであろう。少なくとも１個のヒドロキシル基を含んでなる光開始剤は、それ自身がすでに重合可能な光開始剤であることができる。後者の２つは両方とも、式（Ｉ）に従う重合可能光開始剤により包含される。これは重合可能光開始剤ＩＮＩ−１３により例示されており、それを本明細書下記に再現し、且つ式（Ｉ）の種々の部分に分割し、ここでＰＧは光開始部分Ｘの一部を形成する余分の重合可能な基を示す。
【０１００】
【化６】
0005568092.tif 000022
【０１０１】
類似の例には重合可能光開始剤ＩＮＩ−２８、ＩＮＩ−２９、ＩＮＩ−３４及びＩＮＩ−３７が含まれる。
【０１０２】
光開始部分Ｘは、表１中のＩＮＩ−６により示されるような高分子性基又は本明細書下記に示される星状高分子化合物ＰＧであることもできる。
【０１０３】
【化７】
0005568092.tif 000023
【０１０４】
星状ポリマーのための好ましいコア分子には、トリメチロールプロパン、ジトリメチロールプロパン、ペンタエリトリトール及びジペンタエリトリトールが含まれる。
【０１０５】
少なくとも１個のヒドロキシル基がない光開始剤に、式（ＩＩ）に従うモノマーとの反応の前に、最初にヒドロキシル基を与えることもできる。
【０１０６】
触媒
アルケニル−エーテル、好ましくはビニルエーテルへのアルコールの付加による非対称アセタールの製造に用いられる触媒には、十分に低いｐＫａを有するプロトン酸、例えば塩酸、リン酸、スルホン酸、硫酸ならびにフッ素及び塩素のような電子吸引性基で置換さ
れたカルボン酸が含まれる。
【０１０７】
適した触媒には、スルホン酸の有機塩、例えばピリジン塩が含まれる。触媒としてのスルホン酸の使用は多数の文書中で開示されている（例えばＭｕｎｒｏ  ｅｔ  ａｌ．著，Ｂｉｏｏｒｇａｎｉｃ  ａｎｄ  Ｍｅｄｉｃｉｎａｌ  ｃｈｅｍｉｓｔｒｙ，１６（３），２００８年，１２７９−１２８６；Ｓｎｏｗｄｅｎ  ｅｔ  ａｌ．著，Ｈｅｌｖｅｔｉｃａ  Ｃｈｉｍｉｃａ  Ａｃｔａ，８９（１２），２００６年，３０７１−３０８６，Ｌｕｃａｔｅｌｌｉ  ｅｔ  ａｌ．著，Ｊｏｕｒｎａｌ  ｏｆ  Ｏｒｇａｎｉｃ  Ｃｈｅｍｉｓｔｒｙ，６７（２６），２００２年，９４６８−９４７０；Ｗｉｐｆ  ｅｔ  ａｌ．著，Ｔｅｔｒａｈｅｄｒｏｎ  Ｌｅｔｔｅｒｓ，４０（２８），１９９９年，５１３９−５１４２）。典型的な例は、ｐ．−トルエンスルホン酸、１０−カンファースルホン酸及びメタンスルホン酸である。
【０１０８】
塩酸の使用はいくつかの文書中で開示されている（例えばＴｒｏｆｉｍｏｖ  ｅｔ  ａｌ．著，Ｔｅｔｒａｈｅｄｒｏｎ  Ｌｅｔｔｅｒｓ，４９，２００８年，３１０４−３１０７）。リン酸の使用は、Ｔｏｓｈｉａｋｉ  ｅｔ  ａｌ．（Ｔｅｔｒａｈｅｄｒｏｎ  Ｌｅｔｔｅｒｓ，４７，２００６年，３２５１−３２５５）により開示されている。
【０１０９】
硫酸の使用はＲａｐｐｅ  ｅｔ  ａｌ．（Ｊｕｓｔｕｓ  Ｌｉｅｂｉｇｓ  Ａｎｎａｌｅｎ  ｄｅｒ  Ｃｈｅｍｉｅ，６０１，１９５６年，８４−１１１）により記載されている。
【０１１０】
電子吸引性置換基で置換されたカルボン酸の使用は、複数の文書中で開示されている（例えばＲｉｖｉｌｌｏ  ｅｔ  ａｌ．著，Ａｎｇｅｗａｎｄｔｅ  Ｃｈｅｍｉｅ，Ｉｎｔｅｒｎａｔｉｏｎａｌ  Ｅｄｉｔｉｏｎ，４６（３８），２００７年，７２４７−７２４５０；国際公開第２００７０１０４８３号パンフレット（Ｆｉｒｍｅｎｉｃｈ  Ｓ；Ａ．）；Ａｌｖａｒｅｚ  ｄｅ  Ｃｉｅｎｆｕｅｇｏ  ｅｔ  ａｌ．著，Ｔｅｔｒａｈｅｄｒｏｎ：Ａｓｙｍｍｅｔｒｙ，１７（２），２００６年，１８６３−１８６６；米国特許第２００５１７１０６２号明細書（Ａ；；ｅｒｇａｎ  Ｉｎｃ．））。典型的な例は、トリフルオロ酢酸及びトリクロロ酢酸である。
【０１１１】
スルホン酸の有機塩の使用はいくつかの文書中で開示されている（Ｌｅｅ  ｅｔ  ａｌ．著，Ｂｕｌｌｅｔｉｎ  ｏｆ  ｔｈｅ  Ｋｏｒｅａｎ  Ｃｈｅｍｉｃａｌ  Ｓｏｃｉｅｔｙ，２８（４），２００７年，５１３−５１４；Ｈａｔｔｏｒｉ  ｅｔ  ａｌ．著，Ｏｒｇａｎｉｃ  Ｌｅｔｔｅｒｓ，１０（５），２００８年，７１７−７２０；Ｎａｋａｍｕｒａ  ｅｔ  ａｌ．著，Ｏｒｇａｎｉｃ  Ｌｅｔｔｅｒｓ，１０（２），２００８年，３０９−３１２；Ｎｉｃｏｌａｕ  ｅｔ  ａｌ．著，Ｊｏｕｒｎａｌ  ｏｆ  ｔｈｅ  Ａｍｅｒｉｃａｎ  ｃｈｅｍｉｃａｌ  Ｓｏｃｉｅｔｙ，１２９（４８），２００７年，１４８５０−１４８５１；Ｎａｋａｍｕｒａ  ｅｔ  ａｌ．著，Ｔｅｔｒａｈｅｄｒｏｎ，６３（３５），２００７年，８６７０−８６７６）。スルホン酸の有機塩の典型的な例は、ピリジニウムトシレートである。時々、ルイス酸も触媒として報告された（Ａｌｐｅｒ．Ｈ．著，Ｓｙｎｔｈｅｓｉｓ  １９７２，８１）。
【０１１２】
いくつかの遷移金属も、アルケニルエーテルとアルコールからの非対称アセチルの合成のための触媒として有効であることが示された（Ｍａｌｉｔｙ，Ｇ著；Ｓｙｎｔｈ  Ｃｏｍｍｕｎ  ２３，１９９３年，１６６７；Ｉｑｂａｌ，Ｊ著；Ｓｙｎｔｈ  Ｃｏｍｍｕｎ
１９，１９８９年，９０１；Ｋａｎｔａｍ，Ｍ著；Ｓｙｎｔｈ  Ｃｏｍｍｕｎ  ２３，１９９３年，２２２５；Ｂｈｕｍａ，Ｖ著；Ｓｙｎｔｈ  Ｃｏｍｍｕｎ  ２２，１９９２年，２９４１；Ｍａ，Ｓ著；Ｔｅｔｒａｈｅｄｒｏｎ  Ｌｅｔｔ  ３４，１９９３年，５２６９；Ｍｏｌｎａｒ，Ａ著；Ｔｅｔｒａｈｅｄｒｏｎ  Ｌｅｔｔ  ３７，１９９６年，
８５９７）。
【０１１３】
不均一触媒はしばしば報告された（Ｂｏｎｇｉｎｉ，Ａ著；Ｓｙｎｔｈｅｓｉｓ  １９７９年，６１８；Ｊｏｈｎｓｔｏｎ，Ｒ著；Ｓｙｎｔｈｅｓｉｓ  １９８８年，３９３；Ｏｌａｈ，Ｇ著；Ｓｙｎｔｈｅｓｉｓ  １９８３年，８９２；Ｍｅｎｇｅｒ，Ｆ著；Ｊ  Ｏｒｇ  Ｃｈｅｍ  ４６，１９８１年，５０４４；Ｈｏｙｅｒ，Ｓ著；Ｓｙｎｔｈｅｓｉｓ  １９８６年，６５５；Ｕｐａｄｈｙａ，Ｔ著；Ｓｙｎｔｈ  Ｃｏｍｍｕｎ  ２６，１９９６年，４５３９；Ｃａｍｐｅｌｏ，Ｊ著；Ｓｙｎｔｈ  Ｃｏｍｍｕｎ  ２４，１９９４年，１３４５；Ｂａｎｄｇａｒ，Ｂ著；Ｓｙｎｔｈ  Ｃｏｍｍｕｎ  ２５，１９９５年，２２１１；Ｋｕｍａｒ，Ｐ著，Ｓｙｎｔｈｅｓｉｓ  １９９３年，１０６９；Ｃｈａｖｅｚ，Ｆ著；Ｓｙｎｔｈ  Ｃｏｍｍｕｎ  ２２，１９９２年，１５９；Ｐａｔｎｅｙ，Ｈ著；Ｓｙｎｔｈ  Ｃｏｍｍｕｎ  ２１，１９９１年，２３２９；Ｃａｍｐｅｌｏ，Ｊ著，Ｓｙｎｔｈ  Ｃｏｍｍｕｎ  ２２，１９９２年，２３３５）。
【０１１４】
アルコールを非対称アセタールに転換するための触媒として、アセトニルトリフェニルホスホニウム誘導体も報告されている（Ｈｏｎ  ｅｔ  ａｌ．著，Ｔｅｔｒａｈｅｄｒｏｎ，５７，５９９１−６００１）。
【０１１５】
特に好ましい触媒は、電子吸引性基で置換されたカルボン酸、スルホン酸の有機塩及び不均一触媒より成る群から選ばれ、好ましくは架橋ビニルピリジン含有樹脂及び架橋スルホン酸含有樹脂の塩から選ばれる。
【０１１６】
最も好ましい触媒は、トリフルオロ酢酸、トリクロロ酢酸、ピリジニウムトシレート、架橋ポリ（ビニルピリジン）ヒドロクロリド、ポリ（ビニルピリジニウム）トシレート及びスルホン酸置換イオン交換樹脂より成る群から選ばれる。
【０１１７】
当該技術分野において既知のいずれかの方法により、アセタール化触媒を除去することができる。好ましくは、濾過、濾過が続く中和、イオン交換樹脂又は塩基性樹脂上の中和及び抽出により触媒を除去する。
【０１１８】
放射線硬化性組成物
本発明に従う放射線硬化性組成物は、式（Ｉ）又は（Ｉｂ）に従う少なくとも１種の重合可能光開始剤を含み、最も好ましくは式（ＩＩ）に従う少なくとも１種のモノマーも含む。
【０１１９】
放射線硬化性組成物は、好ましくは式（ＩＩ）に従うモノマーとして２−（２−ビニルオキシエトキシ）エチルクリレートを含有する。
【０１２０】
放射線硬化性組成物を無色の液体として、又は着色された液体として用いることができ、後者の場合、それは放射線硬化性インキと呼ばれる。
【０１２１】
好ましい態様において、本発明に従う放射線硬化性組成物は、放射線硬化性インキジェット組成物、より好ましくは放射線硬化性インキジェットインキである。
【０１２２】
放射線硬化性組成物及びインキをオフセット印刷、スクリーン印刷、フレキソグラフ印刷及び他の印刷又はコーティング法において有利に用いることもできる。
【０１２３】
放射線硬化性組成物及びインキは、好ましくはＵＶ線により硬化する。
【０１２４】
好ましい態様において、本発明に従う放射線硬化性組成物は、実質的に有機溶媒を含ま
ない。
【０１２５】
放射線硬化性組成物及びインキは、好ましくは非水性液又はインキである。「非水性」という用語は、水を含有してはならない液体担体を指す。しかしながら、少量の、一般に組成物又はインキの合計重量に基づいて５重量％より少量の水が存在できることもある。この水は意図的に加えられたのではなく、例えば極性有機溶媒のような他の成分を介して汚染物として調製物中に含まれた。５重量％より多量の水は、非水性液及びインキを不安定にする傾向があり、好ましくは、含水率は放射線硬化性組成物又はインキの合計重量に基づいて１重量％より低く、そして最も好ましくは、水は全く存在しない。
【０１２６】
放射線硬化性組成物及びインキは、好ましくは有機溶媒のような揮発性成分を含有しない。しかし、ＵＶ−硬化後の基質の表面への接着を向上させるために、少量の有機溶媒を導入するのが有利であることもあり得る。この場合、加えられる溶媒は、溶媒抵抗性（ｓｏｌｖｅｎｔ  ｒｅｓｉｓｔａｎｃｅ）及びＶＯＣの問題を引き起こさない範囲内のいずれの量であることもでき、好ましくはそれぞれ硬化性組成物又はインキの合計重量に基づいて０．１〜１０．０重量％、そして特に好ましくは０．１〜５．０重量％であることができる。
【０１２７】
放射線硬化性組成物及びインキは、好ましくは、１種もしくはそれより多い着色剤、好ましくは１種もしくはそれより多い有色顔料を含有する少なくとも１つのインキを含んでなるインキセット、より好ましくはインキジェットインキセットの一部である。硬化性インキセットは、好ましくは少なくとも１つのイエロー硬化性インキ（Ｙ）、少なくとも１つのシアン硬化性インキ（Ｃ）及び少なくとも１つのマゼンタ硬化性インキ（Ｍ）ならびに好ましくは少なくとも１つのブラック硬化性インキ（Ｋ）も含んでなる。画像の色域をさらに拡大するために、硬化性ＣＭＹＫ−インキセットを、レッド、グリーン、ブルー及び／又はオレンジのような余分のインキで増量することもできる。カラーインキ及び／又はブラックインキの両方の全濃度（ｆｕｌｌ  ｄｅｎｓｉｔｙ）及び軽濃度（ｌｉｇｈｔ
ｄｅｎｓｉｔｙ）インキの組み合わせによってＣＭＹＫ−インキセットを増量し、粒状性を低下させることにより画質を向上させることもできる。
【０１２８】
顔料添加放射線硬化性インキは、好ましくは顔料を分散させるための分散剤、より好ましくは高分子分散剤を含有する。顔料添加硬化性インキは、インキの分散の質及び安定性を向上させるために、分散相乗剤を含有することができる。好ましくは、少なくともマゼンタインキは分散相乗剤を含有する。分散相乗剤の混合物を用い、分散安定性をさらに向上させることができる。
【０１２９】
硬化性液及びインキの粘度は、好ましくは３０℃において且つ１００ｓ−１のせん断速度において１００ｍＰａ．ｓより低い。放射線硬化性インキジェットインキ及び液の粘度は、１００ｓ−１のせん断速度及び１０〜７０℃の噴射温度において、好ましくは５０ｍＰａ．ｓより低く、より好ましくは３０ｍＰａ．ｓより低く、そして最も好ましくは２〜１５ｍＰａ．ｓである。
【０１３０】
硬化性液及びインキの表面張力は、好ましくは２５℃において約２０ｍＮ／ｍ〜約７０ｍＮ／ｍの範囲内、より好ましくは２５℃において約２２ｍＮ／ｍ〜約４０ｍＮ／ｍの範囲内である。
【０１３１】
硬化性組成物又はインキは、組成物又はインキの熱安定性を向上させるために、さらに少なくとも１種の抑制剤を含有することもできる。
【０１３２】
硬化性組成物又はインキは、基質上における優れた広がり特性（ｓｐｒｅａｄｉｎｇ  
ｃｈａｒａｃｔｅｒｉｓｔｉｃｓ）を得るために、さらに少なくとも１種の界面活性剤を含有することもできる。
【０１３３】
共開始剤
本発明に従う放射線硬化性組成物は、１種もしくはそれより多い共開始剤を含有することができる。共開始剤の好ましい量は、放射線硬化性組成物の合計重量の１〜３０重量％、より好ましくは２〜２０重量％、そして最も好ましくは５〜１０重量％である。
【０１３４】
特に食品包装用途の場合、安全性の理由で、本発明に従う放射線硬化性組成物は、少なくとも１種のいわゆる拡散が妨げられた共開始剤（ｄｉｆｆｕｓｉｏｎ  ｈｉｎｄｅｒｅｄ  ｃｏ−ｉｎｉｔｉａｔｏｒ）を含有する。拡散が妨げられた共開始剤は、放射線硬化性組成物又はインキの硬化した層において、一官能基性、非重合可能共開始剤、例えばジアルキルアミノベンゾエートよりずっと低い移動性を示す共開始剤である。共開始剤の移動性を低くするために、いくつかの方法を用いることができる。１つの方法は、共開始剤の分子量を増加させ、拡散速度を低下させることであり、例えば多官能基性共開始剤又は高分子共開始剤である。他の方法は、それが重合する網目の中に組み込まれるように、その反応性を増すことであり、例えば多官能基性共開始剤及び重合可能共−開始剤である。
【０１３５】
拡散が妨げられた共開始剤は、好ましくは非高分子二−もしくは多官能基性共開始剤、オリゴマー又は高分子共開始剤及び重合可能共開始剤より成る群から選ばれる。非高分子二−もしくは多官能基性共開始剤は、通常３００〜９００ダルトンの分子量を有する。その範囲内の分子量を有する一官能基性共開始剤は、拡散が妨げられた共開始剤ではない。
【０１３６】
本発明に従う放射線硬化性組成物の好ましい態様において、少なくとも１種の共開始剤は、オリゴマーもしくは高分子ジアルキルアミノ置換芳香族化合物、多官能基性ジアルキルアミノ置換芳香族化合物及び少なくとも１個の重合可能エチレン性不飽和基を含んでなるジアルキルアミノ置換芳香族化合物より成る群から選ばれる拡散が妨げられたジアルキルアミノ置換芳香族化合物である。少なくとも１個の重合可能エチレン性不飽和基を含んでなるジアルキルアミノ置換芳香族化合物が特に好ましい。
【０１３７】
より好ましい態様において、少なくとも１個の重合可能エチレン性不飽和基を含んでなるジアルキルアミノ置換芳香族化合物は、式（Ｃ−Ｉ）：
【０１３８】
【化８】
0005568092.tif 000024
【０１３９】
［式中、
Ｒ１及びＲ２は独立して、アルキル基、アルケニル基、アルキニル基、アラルキル基、アルカリール基、アリール基及びヘテロアリール基より成る群から選ばれ；
Ｒ３からＲ６は独立して、水素、アルキル基、アルケニル基、アルキニル基、アシル基、チオアルキル基、アルコキシ基、ハロゲン、アラルキル基、アルカリール基、アリール基及びヘテロアリール基より成る群から選ばれ；
Ｒ７は、水素、アルデヒド基、ケトン基、エステル基、アミド基、アシル基、チオアルキル基、アルコキシ基、ハロゲン、ニトリル基、スルホネート基、スルホンアミド基、アルキル基、アルケニル基、アルキニル基、アラルキル基、アルカリール基、アリール基及びヘテロアリール基より成る群から選ばれ；
Ｒ１とＲ２、Ｒ１とＲ３、Ｒ２とＲ５、Ｒ３とＲ４、Ｒ４とＲ７、Ｒ５とＲ６及びＲ６とＲ７は、５−〜８−員環の形成に必要な原子を示すことができ；且つ但し、芳香族アミンは少なくとも１個のα−水素を有し；そして
Ｒ１からＲ７の少なくとも１個は、アクリレート、置換アクリレート、メタクリレート、スチレン、アクリルアミド、メタクリルアミド、アリルエステル、アリルエーテル、ビニルエステル、ビニルエーテル、フマレート、マレート、マレイミド及びビニルニトリルより成る群から選ばれる重合可能エチレン性不飽和官能基を含む］
に従う共開始剤である。重合可能共開始剤において、好ましくは、Ｒ７は、アルデヒド、ケトン、エステル及びアミドより成る群から選ばれる電子求引性基を示し、そしてより好ましくは、Ｒ３、Ｒ４、Ｒ５及びＲ６はすべて水素を示す。
【０１４０】
Ｒ１からＲ７に関して用いられるアルキル基、アルケニル基、アルキニル基、アラルキル基、アルカリール基、アリール基及びヘテロアリール基は、置換されているか又は置換されていない基であることができ、すなわち置換もしくは非置換アルキル基、置換もしくは非置換アルケニル基、置換もしくは非置換アルキニル基、置換もしくは非置換アラルキル基、置換もしくは非置換アルカリール基及び置換もしくは非置換（ヘテロ）アリール基を用いることができる。
【０１４１】
好ましい態様において、重合可能共−開始剤は式（Ｃ−ＩＩ）：
【０１４２】
【化９】
0005568092.tif 000025
【０１４３】
［式中、
Ｒ１からＲ６は式（Ｃ−Ｉ）に関して定義したと同じ意味を有し；
ＸはＯ、Ｓ及びＮＲ９より成る群から選ばれ；
Ｒ８及びＲ９は独立して、水素、アルキル基、アルケニル基、アルキニル基、アラルキル基、アルカリール基、アリール基及びヘテロアリール基より成る群から選ばれ；
Ｒ１とＲ２、Ｒ１とＲ３、Ｒ２とＲ５、Ｒ３とＲ４、Ｒ５とＲ６、Ｒ４とＲ８、Ｒ６とＲ８及びＲ８とＲ９は、５−〜８−員環の形成に必要な原子を示すことができ；そしてＲ１からＲ６及びＲ８の少なくとも１個は、アクリレート、置換アクリレート、メタクリレート、スチレン、アクリルアミド、メタクリルアミド、アリルエステル、アリルエーテル、ビニルエステル、ビニルエーテル、フマレート、マレート、マレイミド及びビニルニトリルより成る群から選ばれる重合可能エチレン性不飽和官能基を含んでなる］
に相当する。重合可能共開始剤において、好ましくは、Ｒ３、Ｒ４、Ｒ５及びＲ６はすべて水素を示す。
【０１４４】
式（Ｃ−ＩＩ）を有する重合可能共開始剤の１つの好ましい態様において、Ｒ１はメチル又はエチルを示し、そしてＲ２はアクリレート、置換アクリレート、メタクリレート、スチレン、アクリルアミド、メタクリルアミド、アリルエステル、アリルエーテル、ビニルエステル、ビニルエーテル、フマレート、マレート、マレイミド及びビニルニトリルより成る群から選ばれる重合可能エチレン性不飽和官能基を含んでなり；そしてより好ましくはやはり、Ｒ３、Ｒ４、Ｒ５及びＲ６はすべて水素を示す。
【０１４５】
式（Ｃ−Ｉ）を有する重合可能共開始剤の別の好ましい態様において、Ｒ１及びＲ２は独立してメチル又はエチルを示し、そしてＲ８はアクリレート、置換アクリレート、メタクリレート、スチレン、アクリルアミド、メタクリルアミド、アリルエステル、アリルエーテル、ビニルエステル、ビニルエーテル、フマレート、マレート、マレイミド及びビニルニトリルより成る群から選ばれる重合可能エチレン性不飽和官能基を含んでなり；そしてより好ましくはやはり、Ｒ３、Ｒ４、Ｒ５及びＲ６はすべて水素を示す。
【０１４６】
より好ましい態様において、重合可能共−開始剤は式（Ｃ−ＩＩＩ）：
【０１４７】
【化１０】
0005568092.tif 000026
【０１４８】
［式中、
Ｒ１及びＲ２は独立して、メチル、エチル、プロピル及びブチルより成る群から選ばれ；Ｌは少なくとも１個の炭素原子を含んでなる２価の連結基を示し；そして
Ｒ１０は水素、メチル、エチル、プロピル又はブチルを示す］
に相当する。
【０１４９】
式（Ｃ−ＩＩＩ）に相当する重合可能共開始剤の好ましい態様において、２価の連結基Ｌは１〜３０個の炭素原子、より好ましくは２〜１０個の炭素原子、そして最も好ましくは３〜６個の原子を含んでなる。
【０１５０】
重合可能共開始剤は、２個、３個もしくはそれより多くのアクリレート、置換アクリレート、メタクリレート、スチレン、アクリルアミド、メタクリルアミド、アリルエステル、アリルエーテル、ビニルエステル、ビニルエーテル、フマレート、マレート、マレイミド及びビニルニトリルより成る群から独立して選ばれる重合可能エチレン性不飽和官能基を含有することができる。
【０１５１】
モノマー及びオリゴマー
特に食品包装用途のための放射線硬化性組成物及びインキ中で用いられるモノマー及びオリゴマーは、好ましくは全くもしくはほとんど不純物を有していない、さらに特定的に毒性又は発がん性不純物を有していない精製された化合物である。不純物は通常、重合可能化合物の合成の間に得られる誘導化合物である。しかしながら、純粋な重合可能化合物にいくつかの化合物、例えば重合抑制剤又は安定剤を無害な量で故意に加えることができ
ることもある。
【０１５２】
フリーラジカル重合可能ないずれのモノマー又はオリゴマーも重合可能化合物として用いることができる。モノマー、オリゴマー及び／又はプレポリマーの組み合わせを用いることもできる。モノマー、オリゴマー及び／又はプレポリマーは、種々の官能価を有することができ、一−、二−、三−及びもっと高い官能価のモノマー、オリゴマー及び／又はプレポリマーの組み合わせを含む混合物を用いることができる。モノマーとオリゴマーの間の比率を変えることにより、放射線硬化性組成物及びインキの粘度を調整することができる。
【０１５３】
特に好ましいモノマー及びオリゴマーは、特定的引用として本明細書の内容となる欧州特許第１９１１８１４Ａ号明細書（ＡＧＦＡ  ＧＲＡＰＨＩＣＳ）中で［０１０６］から［０１１５］に挙げられているものである。
【０１５４】
好ましい種類のモノマー及びオリゴマーは、引用することによりその記載事項が本明細書の内容となる米国特許第６３１０１１５号明細書（ＡＧＦＡ）中に記載されているもののようなビニルエーテルアクリレートである。特に好ましい化合物は２−（２−ビニルオキシエトキシ）エチル（メタ）アクリレートであり、最も好ましくは、化合物は２−（２−ビニルオキシエトキシ）エチルアクリレートである。
【０１５５】
抑制剤
放射線硬化性組成物及びインキは、重合抑制剤を含有することができる。適した重合抑制剤には、フェノール型酸化防止剤、ヒンダードアミン光安定剤、蛍りん光体型酸化防止剤、（メタ）アクリレートモノマーにおいて通常用いられるヒドロキノンモノメチルエーテルが含まれ、ヒドロキノン、ｔ−ブチルカテコール、ピロガロール、２，６−ジ−ｔｅｒｔ．ブチル−４−メチルフェノールも使用することができる。
【０１５６】
適した市販の抑制剤は、例えばＳｕｍｉｔｏｍｏ  Ｃｈｅｍｉｃａｌ  Ｃｏ．Ｌｔｄ．により製造されるＳｕｍｉｌｉｚｅｒＴＭ  ＧＡ−８０、ＳｕｍｉｌｉｚｅｒＴＭ  ＧＭ及びＳｕｍｉｌｉｚｅｒＴＭ  ＧＳ；Ｒａｈｎ  ＡＧからのＧｅｎｏｒａｄＴＭ  １６、ＧｅｎｏｒａｄＴＭ  １８及びＧｅｎｏｒａｄＴＭ  ２０；Ｃｉｂａ  Ｓｐｅｃｉａｌｔｙ  ＣｈｅｍｉｃａｌｓからのＩｒｇａｓｔａｂＴＭ  ＵＶ１０及びＩｒｇａｓｔａｂＴＭ  ＵＶ２２、ＴｉｎｕｖｉｎＴＭ  ４６０及びＣＧＳ２０；Ｋｒｏｍａｃｈｅｍ  ＬｔｄからのＦｌｏｏｒｓｔａｂＴＭ  ＵＶ領域（ＵＶ−１、ＵＶ−２、ＵＶ−５及びＵＶ−８）、Ｃｙｔｅｃ  Ｓｕｒｆａｃｅ  ＳｐｅｃｉａｌｔｉｅｓからのＡｄｄｉｔｏｌＴＭ
Ｓ領域（Ｓ１００、Ｓ１１０、Ｓ１２０及びＳ１３０）である。
【０１５７】
抑制剤は、好ましくは重合可能抑制剤である。
【０１５８】
これらの重合抑制剤の過剰の添加は、硬化速度を遅くし得るので、重合を妨げることができる量を、配合前に決定するのが好ましい。重合抑制剤の量は、好ましくはインキ又は液全体の５重量％より少なく、より好ましくは３重量％より少ない。
【０１５９】
界面活性剤
放射線硬化性組成物及びインキは、界面活性剤を含有することができる。界面活性剤はアニオン性、カチオン性、非イオン性又は両性イオン性であることができ、通常、放射線硬化性組成物又はインキの合計重量に基づいて１０重量％より少ない合計量で、そして特に放射線硬化性組成物又はインキの合計重量に基づいて５重量％より少ない合計量で加えられる。
【０１６０】
適した界面活性剤には、特定的引用として本明細書の内容となる国際公開第２００８／０７４５４８号パンフレット（ＡＧＦＡ  ＧＲＡＰＨＩＣＳ）の［０２８３］節から［０２９１］節中に開示されているものが含まれる。
【０１６１】
着色剤
放射線硬化性インキ中で用いられる着色剤は染料、顔料又はそれらの組み合わせであることができる。有機及び／又は無機顔料を用いることができる。着色剤は、好ましくは顔料又は高分子染料、最も好ましくは顔料である。
【０１６２】
顔料は、ブラック、ホワイト、シアン、マゼンタ、イエロー、レッド、オレンジ、バイオレット、ブルー、グリーン、ブラウン、それらの混合物などであることができる。この有色顔料は、ＨＥＲＢＳＴ，Ｗｉｌｌｙ，ｅｔ  ａｌ．著，Ｉｎｄｕｓｔｒｉａｌ  Ｏｒｇａｎｉｃ  Ｐｉｇｍｅｎｔｓ，Ｐｒｏｄｕｃｔｉｏｎ，Ｐｒｏｐｅｒｔｉｅｓ，Ａｐｐｌｉｃａｔｉｏｎｓ．第３版，Ｗｉｌｅｙ−ＶＣＨ，２００４年，ＩＳＢＮ  ３５２７３０５７６９により開示されているものから選ばれることができる。
【０１６３】
適した顔料は、国際公開第２００８／０７４５４８号パンフレット（ＡＧＦＡ  ＧＲＡＰＨＣＳ）の［０１２８］節から［０１３８］節中に開示されている。
【０１６４】
適した顔料は、上記の特定の好ましい顔料の混晶を含む。混晶は固溶体とも呼ばれる。例えばある条件下で、種々のキナクリドンは互いと混ざって固溶体を形成し、それは化合物の物理的混合物及び化合物自身の両方と全く異なる。固溶体において、成分の分子は、必ずではないが通常、成分の１つの結晶格子である同じ結晶格子中に入る。得られる結晶性固体のｘ線回折パターンはその固体に特徴的であり、同じ割合における同じ成分の物理的混合物のパターンと明確に区別され得る。そのような物理的混合物では、成分のそれぞれのｘ線パターンを区別することができ、これらの線の多くの消失は固溶体の形成の基準の１つである。商業的に入手可能な例は、Ｃｉｂａ  Ｓｐｅｃｉａｌｔｙ  ＣｈｅｍｉｃａｌｓからのＣｉｎｑｕａｓｉａＴＭ  Ｍａｇｅｎｔａ  ＲＴ−３５５−Ｄである。
【０１６５】
放射線硬化性インキ中で、顔料の混合物を用いることもできる。いくつかのインキジェット用途のために、純黒インキジェットインキが好ましく、それは例えばインキ中にブラック顔料及びシアン顔料を混合することにより得られ得る。インキジェット用途には、例えば包装インキジェット印刷又は編織布インキジェット印刷のために、１個もしくはそれより多いスポットカラー（ｓｐｏｔ  ｃｏｌｏｒｓ）も必要であり得る。インキジェットポスター印刷及び販売時点展示のために、シルバー及びゴールドは多くの場合に望ましい色である。
【０１６６】
非有機顔料をカラーインキジェットインキ中で用いることができる。特に好ましい顔料は、Ｃ．Ｉ．Ｐｉｇｍｅｎｔ  Ｍｅｔａｌ  １，２及び３である。無機顔料の代表的な例には、赤色酸化鉄（ＩＩＩ）、カドミウムレッド、ウルトラマリンブルー、プルシアンブルー、酸化クロムグリーン、コバルトグリーン、アンバー、チタンブラック及び合成アイアンブラックが含まれる。
【０１６７】
インキジェットインキ中の顔料粒子は、インキジェット−印刷装置を介する、特に噴出ノズルにおけるインキの自由な流れを許すのに十分に小さくなければならない。最大の色濃度のため、及び沈降を遅くするためにも、小さい粒子を用いるのが望ましい。
【０１６８】
数平均顔料粒度は、好ましくは０．０５０〜１μｍ、より好ましくは０．０７０〜０．３００μｍそして特に好ましくは０．０８０〜０．２００μｍである。最も好ましくは、数平均顔料粒度は、０．１５０μｍより大きくない。０．０５０μｍより小さい平均粒度は、耐光堅牢度の低下のために、しかし主に、非常に小さい顔料粒子又はその個々の顔料分子が食品包装用途においてやはり抽出され得るためにも、あまり望ましくない。顔料粒子の平均粒度は、動的光散乱法の原理に基づいてＢｒｏｏｋｈａｖｅｎ  Ｉｎｓｔｒｕｍｅｎｔｓ  Ｐａｒｔｉｃｌｅ  Ｓｉｚｅｒ  ＢＩ９０ｐｌｕｓを用いて決定される。酢酸エチルを用いて０．００２重量％の顔料濃度にインキを希釈する。ＢＩ９０ｐｌｕｓの測定設定は：２３℃、９０°の角、６３５ｎｍの波長及び図＝補正関数（ｇｒａｐｈｉｃｓ＝ｃｏｒｒｅｃｔｉｏｎ  ｆｕｎｃｔｉｏｎ）において５回の実験である。
【０１６９】
しかしながら、ホワイト放射線硬化性インキの場合、ホワイト顔料の数平均粒径は、好ましくは５０〜５００ｎｍ、より好ましくは１５０〜４００ｎｍ、そして最も好ましくは２００〜３５０ｎｍである。平均直径が５０ｎｍより小さい場合、十分な隠蔽力を得ることができず、平均直径が５００ｎｍを超えると、インキの保存可能性及び噴出適切性が下がる傾向がある。数平均粒径の決定は、顔料添加インキジェットインキの希釈された試料についての、４ｍＷ  ＨｅＮｅレーザーを用いる６３３ｎｍの波長における光子相関分光法により、最も良く行なわれる。用いられた適した粒度分析計は、Ｇｏｆｆｉｎ−Ｍｅｙｖｉｓから入手可能なＭａｌｖｅｒｎＴＭ  ｎａｎｏ−Ｓであった。例えば１．５ｍＬの酢酸エチルを含有するキュベットに１滴のインキを加え、均一な試料が得られるまで混合することにより、試料を調製することができる。測定される粒度は、２０秒の６回の実験から成る３回の連続的測定の平均値である。
【０１７０】
適したホワイト顔料は、国際公開第２００８／０７４５４８号パンフレット（ＡＧＦＡ
ＧＲＡＰＨＩＣＳ）の［０１１６］中の表２により示されている。ホワイト顔料は、好ましくは１．６０より大きい屈折率を有する顔料である。ホワイト顔料を単独で、又は組み合わせて用いることができる。好ましくは、１．６０より大きい屈折率を有する顔料として二酸化チタンを用いる。適した二酸化チタン顔料は、、国際公開第２００８／０７４５４８号パンフレット（ＡＧＦＡ  ＧＲＡＰＨＩＣＳ）の［０１１７］及び［０１１８］中に開示されているものである。
【０１７１】
顔料は、それぞれ放射線硬化性インキの合計重量に基づいて０．０１〜１０重量％の範囲内、好ましくは０．１〜５重量％の範囲内で存在する。ホワイト放射線硬化性インキの場合、ホワイト顔料は、好ましくはインキ組成物の３重量％〜３０重量％、そしてより好ましくは５重量％〜２５重量％の量で存在する。３重量％より少ない量は、十分な被覆力を達成することができず、通常非常に劣った保存安定性及び噴出性を示す。
【０１７２】
一般に顔料は、分散剤、例えば高分子分散剤により、分散媒中で安定化される。しかしながら、顔料の表面を改質し、いわゆる「自己分散可能」又は「自己分散性」顔料、すなわち分散剤なしで分散媒中で分散可能である顔料を得ることができる。
【０１７３】
分散剤
分散剤は、好ましくは高分子分散剤である。典型的な高分子分散剤は、２種のモノマーのコポリマーであるが、３、４、５種又はそれより多種のモノマーさえ含有することができる。高分子分散剤の性質は、モノマーの性質及びポリマー中におけるそれらの分布の両方に依存する。適したコポリマー分散剤は、以下のポリマー組成を有する：
ランダム重合したモノマー（例えばモノマーＡ及びＢがＡＢＢＡＡＢＡＢに重合した）；交互重合したモノマー（例えばモノマーＡ及びＢがＡＢＡＢＡＢＡＢに重合した）；
勾配（ｇｒａｄｉｅｎｔ）（テーパード（ｔａｐｅｒｅｄ））重合したモノマー（例えばモノマーＡ及びＢがＡＡＡＢＡＡＢＢＡＢＢＢに重合した）；
それぞれのブロックのブロック長（２、３、４、５又はそれより多くさえ）が高分子分散剤の分散能力に重要であるブロックコポリマー（例えばモノマーＡ及びＢがＡＡＡＡＡＢＢＢＢＢＢに重合した）；
グラフトコポリマー（グラフトコポリマーは、主鎖に結合した高分子側鎖を有する高分子主鎖から成る）；ならびに
これらのポリマーの混合形態、例えばブロック様勾配コポリマー。
【０１７４】
適した高分子分散剤は、特定的引用として本明細書の内容となる欧州特許第１９１１８１４Ａ号明細書（ＡＧＦＡ  ＧＲＡＰＨＩＣＳ）中の「分散剤」についての節、さらに特定的に［００６４］から［００７０］及び［００７４］から［００７７］中に挙げられている。
【０１７５】
高分子分散剤は、好ましくは５００〜３００００、より好ましくは１５００〜１００００の数平均分子量Ｍｎを有する。
【０１７６】
高分子分散剤は、好ましくは１０００００より小さい、より好ましくは５００００より小さい、そして最も好ましくは３００００より小さい重量平均分子量Ｍｗを有する。
【０１７７】
高分子分散剤は、好ましくは２より小さい、より好ましくは１．７５より小さい、そして最も好ましくは１．５より小さい多分散性（ｐｏｌｙｄｉｓｐｅｒｓｉｔｙ）ＰＤを有する。
【０１７８】
高分子分散剤の市販の例は以下である：
ＢＹＫ  ＣＨＥＭＩＥ  ＧＭＢＨから入手可能なＤＩＳＰＥＲＢＹＫＴＭ分散剤；
ＮＯＶＥＯＮから入手可能なＳＯＬＳＰＥＲＳＥＴＭ分散剤；
ＤＥＧＵＳＳＡからのＴＥＧＯＴＭＤＩＳＰＥＲＳＴＭ分散剤；
ＭＵＥＮＺＩＮＧ  ＣＨＥＭＩＥからのＥＤＡＰＬＡＮＴＭ分散剤；
ＬＹＯＮＤＥＬＬからのＥＴＨＡＣＲＹＬＴＭ分散剤；
ＩＳＰからのＧＡＮＥＸＴＭ分散剤；
ＣＩＢＡ  ＳＰＥＣＩＡＬＴＹ  ＣＨＥＭＩＣＡＬＳ  ＩＮＣからのＤＩＳＰＥＸＴＭ及びＥＦＫＡＴＭ分散剤；
ＤＥＵＣＨＥＭからのＤＩＳＰＯＮＥＲＴＭ分散剤；及び
ＪＯＨＮＳＯＮ  ＰＯＬＹＭＥＲからのＪＯＮＣＲＹＬＴＭ分散剤。
【０１７９】
特に好ましい高分子分散剤には、ＮＯＶＥＯＮからのＳｏｌｓｐｅｒｓｅＴＭ分散剤、ＣＩＢＡ  ＳＰＥＣＩＡＬＴＹ  ＣＨＥＭＩＣＡＬＳ  ＩＮＣからのＥｆｋａＴＭ分散剤及びＢＹＫ  ＣＨＥＭＩＥ  ＧＭＢＨからのＤｉｓｐｅｒｂｙｋＴＭ分散剤が含まれる。特に好ましい分散剤は、ＮＯＶＥＯＮからのＳｏｌｓｐｅｒｓｅＴＭ  ３２０００、３５０００及び３９０００分散剤である。
【０１８０】
高分子分散剤は、好ましくは顔料の重量に基づいて２〜６００重量％、より好ましくは５〜２００重量％の量で用いられる。
【０１８１】
分散相乗剤
分散相乗剤は通常アニオン性部分及びカチオン性部分から成る。分散相乗剤のアニオン性部分は有色顔料とのある種の分子類似性を示し、分散相乗剤のカチオン性部分は、分散相乗剤のアニオン性部分の電荷を補償するために、１個もしくはそれより多いプロトン及び／又はカチオンから成る。
【０１８２】
相乗剤は、好ましくは高分子分散剤より少量で加えられる。高分子分散剤／分散相乗剤の比は顔料に依存し、実験的に決められるべきである。典型的には、高分子分散剤の重量％／分散相乗剤の重量％の比は、２：１〜１００：１、好ましくは２：１〜２０：１の間で選ばれる。
【０１８３】
商業的に入手可能な適した分散相乗剤には、ＮＯＶＥＯＮからのＳｏｌｓｐｅｒｓｅＴＭ  ５０００及びＳｏｌｓｐｅｒｓｅＴＭ  ２２０００が含まれる。
【０１８４】
用いられるマゼンタインキのために特に好ましい顔料は、ジケトピロロ−ピロール顔料又はキナクリドン顔料である。適した分散相乗剤には、欧州特許第１７９０６９８Ａ号明細書（ＡＧＦＡ  ＧＲＡＰＨＩＣＳ）、欧州特許第１７９０６９６Ａ号明細書（ＡＧＦＡ
ＧＲＡＰＨＩＣＳ）、国際公開第２００７／０６０２５５号パンフレット（ＡＧＦＡ  ＧＲＡＰＨＩＣＳ）及び欧州特許第１７９０６９５Ａ号明細書（ＡＧＦＡ  ＧＲＡＰＨＩＣＳ）に開示されているものが含まれる。
【０１８５】
Ｃ．Ｉ．Ｐｉｇｍｅｎｔ  Ｂｌｕｅ  １５：３の分散において、スルホン化Ｃｕ−フタロシアニン分散相乗剤、例えばＮＯＶＥＯＮからのＳｏｌｓｐｅｒｓｅＴＭ  ５０００の使用が好ましい。イエローインキジェットインキのための適した分散相乗剤には、欧州特許第１７９０６９７Ａ号明細書（ＡＧＦＡ  ＧＲＡＰＨＩＣＳ）に開示されているものが含まれる。
【０１８６】
放射線硬化性インキの調製
平均粒度及び分布は、インキジェットインキに関する重要な特徴である。分散媒中で分散剤の存在下に、顔料を沈降させるか又は磨砕することにより、インキを調製することができる。
【０１８７】
混合装置には圧力混練機、開放混練機、遊星型ミキサー、溶解機及びＤａｌｔｏｎ  Ｕｎｉｖｅｒｓａｌ  Ｍｉｘｅｒが含まれ得る。適した磨砕及び分散装置は、ボールミル、パールミル、コロイドミル、高速分散機、ダブルローラー、ビーズミル、ペイントコンディショナー及びトリプルローラーである。超音波エネルギーを用いて分散系を調製することもできる。
【０１８８】
磨砕媒体として、ガラス、セラミックス、金属及びプラスチックのような多種の型の材料を用いることができる。好ましい態様において、磨砕（ｇｒｉｎｄｉｎｇ）媒体は粒子、好ましくは実質的に球形の粒子、例えば本質的に高分子樹脂から成るビーズ又はイットリウム安定化酸化ジルコニウムビーズを含んでなることができる。
【０１８９】
混合、磨砕及び分散のプロセスにおいて、それぞれのプロセスは、熱の蓄積を防ぐために冷却しながら且つ放射線硬化性インキのために可能な限り化学線が実質的に排除された光の条件下で行なわれる。
【０１９０】
インキは１種より多い顔料を含有することができ、各顔料に関して別の分散系を用いてインキを調製することができるか、あるいはまた、いくつかの顔料を混合し、分散系の調製において共磨砕することができる。
【０１９１】
分散プロセスを連続、バッチ又は半バッチ様式で行なうことができる。
【０１９２】
ミルグリンド（ｍｉｌｌ  ｇｒｉｎｄ）の成分の好ましい量及び比は、特定の材料及び意図される用途に依存して広く変わるであろう。磨砕混合物の内容物は、ミルグリンド及び磨砕媒体を含んでなる。ミルグリンドは、顔料、高分子分散剤及び液体担体を含んでなる。インキジェットインキの場合、顔料は通常、磨砕媒体を除いて１〜５０重量％でミルグリンド中に存在する。顔料対高分子分散剤の重量比は２０：１〜１：２である。
【０１９３】
磨砕時間は広く変り得、顔料、選ばれる機械的手段及び滞留条件、初期の及び所望の最
終的な粒度などに依存する。本発明において、１００ｎｍより小さい平均粒度を有する顔料分散系を調製することができる。
【０１９４】
磨砕が完了した後、通常の分離法、例えば濾過、メッシュスクリーンを介する篩別などを用いて、磨砕された粒子状生成物（乾燥もしくは液体分散系形態における）から磨砕媒体を分離する。多くの場合、例えばビーズミル用のミル中に篩が組み込まれる。磨砕された顔料濃厚液を、好ましくは濾過により磨砕媒体から分離する。
【０１９５】
一般に、インキを濃厚ミルグリンドの形態で調製するのが望ましく、それを続いて印刷系における使用のために適した濃度に希釈する。この方法は、装置からの比較的多量の顔料添加インキの調製を可能にする。希釈により、インキを特定の用途のための所望の粘度、表面張力、色、色相、飽和濃度（ｓａｔｕｒａｔｉｏｎ  ｄｅｎｓｉｔｙ）及び印刷領域被覆力に調整する。
【０１９６】
インキジェット印刷手段
本発明に従う硬化性組成物及びインキを、インキの小滴を噴出させる１個もしくはそれより多い印刷ヘッドにより、印刷ヘッドに相対的に動いているインキ受容体表面上に、制御されたやり方でノズルを介して噴射することができる。
【０１９７】
インキジェット印刷系のための好ましい印刷ヘッドは、圧電ヘッドである。圧電インキジェット印刷は、圧電セラミック変換器の、電圧がそれに適用される時の動きに基づく。電圧の適用は、印刷ヘッド中の圧電セラミック変換器の形を変化させて空隙を作り、次いでそれはインキで満たされる。再び電圧が取り除かれると、セラミックはその最初の形に膨張し、印刷ヘッドからインキの滴を噴出させる。しかしながら、本発明に従うインキジェット印刷法は圧電インキジェット印刷に制限されない。他のインキジェット印刷ヘッドを用いることができ、連続型ならびに熱的、静電的及び音響的ドロップオンデマンド（ｄｒｏｐ  ｏｎ  ｄｅｍａｎｄ）型のような種々の型が含まれる。
【０１９８】
高い印刷速度において、インキは印刷ヘッドから容易に噴出しなければならず、それはインキの物理的性質に複数のこと、例えば２５℃〜１１０℃で変り得る噴射温度における低粘度、印刷ヘッドノズルが必要な小滴を形成できるような表面エネルギー、乾燥印刷領域への迅速な転換が可能な均一なインキを強制する。
【０１９９】
インキジェット印刷ヘッドは通常、動いているインキ受容体表面を横切って横方向で行ったり来たり走査される。多くの場合、インキジェット印刷ヘッドは、帰り道に印刷しない。二方向印刷は、高い面積処理量を得るために好ましい。他の好ましい印刷法は、「１回通過印刷法（ｓｉｎｇｌｅ  ｐａｓｓ  ｐｒｉｎｔｉｎｇ  ｐｒｏｃｅｓｓ）」による方法であり、それはインキ受容体表面の幅全体に及ぶページ幅インキジェット印刷ヘッド又は多数の互い違いのインキジェット印刷ヘッドの使用により達成され得る。１回通過印刷法では、インキジェット印刷ヘッドは通常静止したままであり、インキ−受容体表面がインキジェット印刷ヘッドの下を輸送される。
【０２００】
硬化手段
本発明に従う硬化性組成物及びインキを、それらを化学線に暴露することにより、好ましくは紫外線により硬化することができる。
【０２０１】
インキジェット印刷において、硬化手段をインキジェットプリンターの印刷ヘッドと組み合わせて配置し、それと一緒に移動させ、硬化性組成物が噴射された直後に硬化放射線に暴露されるようにすることができる。
【０２０２】
そのような配置において、印刷ヘッドに連結され、且つそれと一緒に移動するのに十分に小さい放射線源を備えるのは困難であり得る。従って、光ファイバー束又は内反射性フレキシブルチューブ（ｉｎｔｅｒｎａｌｌｙ  ｒｅｆｌｅｃｔｉｖｅ  ｆｌｅｘｉｂｌｅ
ｔｕｂｅ）のような柔軟性放射線伝導手段により放射線源に連結された静止固定放射線源、例えば硬化ＵＶ−光源を用いることができる。
【０２０３】
あるいはまた、放射線ヘッドの上の鏡を含む鏡の配置により、固定源から放射線ヘッドに化学線を供給することができる。
【０２０４】
印刷ヘッドと一緒に動かないように配置される放射線源は、硬化するべきインキ受容体表面を横切って横に、且つ印刷ヘッドの横通過路に隣接して延びる長い放射線源であることもでき、印刷ヘッドにより形成される画像の連続する列が段階的又は連続的にその放射線源の下を通過するようにすることもできる。
【０２０５】
発光される光の一部が光開始剤又は光開始剤系により吸収され得る限り、高圧もしくは低圧水銀ランプ、冷陰極管、ブラックライト、紫外ＬＥＤ、紫外レーザー及び閃光（ｆｌａｓｈ  ｌｉｇｈｔ）のようないずれの紫外光源も放射線源として用いることができる。これらの中で好ましい源は、３００〜４００ｎｍの主波長を有する比較的長波長ＵＶ−寄与（ｌｏｎｇ  ｗａｖｅｌｅｎｇｔｈ  ＵＶ−ｃｏｎｔｒｉｂｕｔｉｏｎ）を示すものである。特にＵＶ−Ａ光源は、それを用いて光散乱が減少し、より有効な内部硬化を生ずる故に、好ましい。
【０２０６】
ＵＶ線は一般に、ＵＶ−Ａ、ＵＶ−Ｂ及びＵＶ−Ｃとして以下の通りに分類される：
・ＵＶ−Ａ：４００ｎｍ〜３２０ｎｍ
・ＵＶ−Ｂ：３２０ｎｍ〜２９０ｎｍ
・ＵＶ−Ｃ：２９０ｎｍ〜１００ｎｍ。
【０２０７】
さらに、異なる波長又は照度の２種の光源を連続的又は同時に用いて、画像を硬化させることができる。例えば第１のＵＶ源を、特に２６０ｎｍ〜２００ｎｍの領域内のＵＶ−Ｃが豊富なように選択することができる。その場合、第２のＵＶ源はＵＶ−Ａが豊富であり、例えばガリウムがドーピングされたランプであるか、あるいはＵＶ−Ａ及びＵＶ−Ｂの両方が高い異なるランプであることができる。２種のＵＶ源の使用は利点、例えば速い硬化速度及び高い硬化度を有することが見出された。
【０２０８】
硬化を助長するために、インキジェットプリンターは多くの場合に１個もしくはそれより多い酸素枯渇装置（ｏｘｙｇｅｎ  ｄｅｐｌｅｔｉｏｎ  ｕｎｉｔｓ）を含む。酸素枯渇装置は、硬化環境中の酸素濃度を低下させるために、調整可能な位置及び調整可能な不活性ガス濃度で、窒素又は他の比較的不活性なガス（例えばＣＯ２）のブランケット（ｂｌａｎｋｅｔ）を置く。残留酸素レベルは通常、２００ｐｐｍのように低く保たれるが、一般に２００ｐｐｍ〜１２００ｐｐｍの範囲内である。
【実施例】
【０２０９】
材料
以下の実施例において用いられるすべての材料は、他に特定しなければ、Ａｌｄｒｉｃｈ  Ｃｈｅｍｉｃａｌ  Ｃｏ．（Ｂｅｌｇｉｕｍ）から容易に入手可能であった。用いられた水は、脱イオン水であった。
【０２１０】
ＴＥＧＯＴＭ  ＲＡＤ  ２１００は、ＤＥＧＵＳＳＡから入手可能なシリコーンポリエーテルアクリレート界面活性剤である。
【０２１１】
ＰＥＴ１００は、ＡＧＦＡ−ＧＥＶＡＥＲＴからＰ１００Ｃ  ＰＬＡＩＮ／ＡＢＡＳとして入手可能な、帯電防止性を有するブロッキング防止層を背面上に有する１００μｍの下塗りされないＰＥＴ基質である。
【０２１２】
ＢＨＴは、ＡＬＤＲＩＣＨ  ＣＨＥＭＩＣＡＬ  ＣＯから入手可能な２，６−ジ−ｔｅｒｔ．ブチル−４−メチルフェノールに関する略語である。
【０２１３】
ＢＡＹＥＲからのＬｅｗａｔｉｔＴＭ  Ｍ６００  ＭＢ。
【０２１４】
Ｅｔｈｅｒ−１は、Ｎｉｐｐｏｎ  Ｓｈｏｋｕｂａｉ，Ｊａｐａｎから入手可能な二官能基性モノマー、２−（２−ビニルオキシエトキシ）エチルアクリレートである。
【０２１５】
Ｅｔｈｅｒ−２は、Ｎｉｐｐｏｎ  Ｓｈｏｋｕｂａｉ，Ｊａｐａｎから入手可能な二官能基性モノマー、２−（２−ビニルオキシエトキシ）エチルメタクリレートである。
【０２１６】
Ｅｔｈｅｒ−４は、Ｎｉｐｐｏｎ  Ｓｈｏｋｕｂａｉ，Ｊａｐａｎから入手可能なビニルオキシエチルメタクリレートである。
【０２１７】
Ｅｔｈｅｒ−５は、Ｎｉｐｐｏｎ  Ｓｈｏｋｕｂａｉ，Ｊａｐａｎから入手可能なビニルオキシエチルアクリレートである。
【０２１８】
Ｍ６００はジペンタエリトリトールヘキサアクリレートであり、Ｒａｈｎ  ＡＧから入手可能なＭｉｒａｍｅｒＴＭ  Ｍ６００に関する略語である。
【０２１９】
ＳＲ３３９Ｃは、ＳＡＲＴＯＭＥＲから入手可能なＳａｒｔｏｍｅｒＴＭ  ＳＲ３３９Ｃである：
【０２２０】
【化１１】
0005568092.tif 000027
【０２２１】
ＳＲ９００３は、ＳＡＲＴＯＭＥＲから入手可能なＳａｒｔｏｍｅｒＴＭ  ＳＲ９００３である：
【０２２２】
【化１２】
0005568092.tif 000028
【０２２３】
ＳＲ８３３５は、ＳＡＲＴＯＭＥＲから入手可能なＳａｒｔｏｍｅｒＴＭ  ８３３５である：
【０２２４】
【化１３】
0005568092.tif 000029
【０２２５】
ＳＲ５０８は、ＳＡＲＴＯＭＥＲから入手可能なＳａｒｔｏｍｅｒＴＭ  ＳＲ５０８である：
【０２２６】
【化１４】
0005568092.tif 000030
【０２２７】
Ｔｙｐｅ  ＩＩは、以下の構造：
【０２２８】
【化１５】
0005568092.tif 000031
【０２２９】
に従う重合可能なチオキサントン誘導体であり、以下の通りに製造することができる：
【０２３０】
【化１６】
0005568092.tif 000032
【０２３１】
ジフェニルスルフィド−２，４’−ジカルボン酸：
３１．０８ｇ（２０２ミリモル）のチオサリチル酸及び５０ｇ（２０２ミリモル）の４−ヨード−安息香酸を４１０ｍＬの１０％ＮａＯＨに加えた。１２．３ｇの銅粉末及び２．０４ｇの亜鉛粉末を加え、混合物を激しく撹拌しながら６時間還流させた。発泡を抑制するのは困難であった。反応混合物を室温に冷ました。銅及び亜鉛粉末を濾過により除去した。反応混合物を８００ｍＬの水で希釈し、６００ｍＬの２Ｎ  ＨＣｌで中和した。沈殿したジフェニルスルフィド−２，４’−ジカルボン酸を濾過により単離し、水で３回洗浄し、乾燥した。５５ｇのジフェニルスルフィド−２，４’−ジカルボン酸が単離された。（融点  ２３５−２３７℃）
【０２３２】
９−オキソ−９Ｈ−チオキサンテン−２−カルボン酸：
５２．７４（１９２ミリモル）のジフェニルスルフィド−２，４’−ジカルボン酸を１Ｌの濃硫酸中に溶解し、反応を室温で２４時間続けさせた。反応混合物を１２Ｌの熱湯にゆっくり加えた。混合物を１００℃にさらに１時間保った。混合物を室温に冷ました。混合物から沈殿した粗９−オキソ−９Ｈ−チオキサンテン−２−カルボン酸を濾過により単離し、水で３回及びエタノールで１回洗浄し、乾燥した。４１．７６ｇの粗９−オキソ−９Ｈ−チオキサンテン−２−カルボン酸を４１７ｍＬの２Ｎ  ＮａＯＨ中に溶解し、室温で３０分間撹拌し、６００ｍＬの２Ｎ  ＨＣｌを用いてゆっくり酸性化した。混合物を３０分間撹拌し、沈殿した９−オキソ−９Ｈ−チオキサンテン−２−カルボン酸を濾過により単離し、水で２回及びエタノールで２回洗浄し、乾燥した。３１．５ｇ（６４％）の９−オキソ−９Ｈ−チオキサンテン−２−カルボン酸が単離された（融点：３１０−３１６℃）。
【０２３３】
【化１７】
0005568092.tif 000033
【０２３４】
９−オキソ−９Ｈ−チオキサンテン−２−カルボン酸（２．０ｇ，７．８ミリモル）、アセトニトリル（３０ｍＬ）、ジメチルアセトアミド（２０ｍＬ）、テトラブチルアンモニウムブロミド（０．３ｇ，０．７８ミリモル）及び２，６−ジ−ｔｅｒｔ−ブチル−４−メチルフェノール（０．０２ｇ，０．０６３４ミリモル）を含有する反応混合物を加熱還流した。この温度で、４−ヒドロキシブチルアクリレートグリシジルエーテル（１．３ｇ，６．３４ミリモル）を加え、混合物を還流温度で２４時間撹拌した。混合物を室温に冷まし、濾過して、残留物である溶解しなかった９−オキソ−９Ｈ−チオキサンテン−２−カルボン酸を除去した。濾液を減圧下で蒸発させた。残留油をメチル−ｔｅｒｔ−ブチルエーテル（１００ｍＬ）中に溶解し、水酸化ナトリウムの水溶液（１Ｎ）及び蒸留水の混合物（１／４）で抽出した。有機層を分離し、ＭｇＳＯ４上で乾燥し、濾過し、蒸発させて２．５ｇの褐色の油を与えた。
【０２３５】
ＣＯＩＮＩ−１は、以下の構造：
【０２３６】
【化１８】
0005568092.tif 000034
【０２３７】
を有する重合可能共開始剤であり、以下の通りに製造することができる：
【０２３８】
【化１９】
0005568092.tif 000035
【０２３９】
４．２ｇ（２１５ミリモル）の８５％ＫＯＨを１００ｍＬのエタノール中に溶解した。温度は３０℃に上昇した。３０ｇ（１７８ミリモル）の４−ジメチルアミノ安息香酸を加え、混合物を９０分間撹拌した。溶媒を減圧下で蒸発させた。残留物を３００ｍＬのメチルｔｅｒｔ．−ブチルエーテルで処理し、濾過により単離し、乾燥した。９．４ｇ（４７ミリモル）の４−ジメチルアミノ安息香酸カリウム塩を、４０ｍＬのジメチルアセトアミド中の１０ｇ（５６ミリモル）の２−ブロモエチルアクリレートの溶液に加えた。１ｇのＢＨＴを加え、混合物を６０℃に２時間加熱した。反応物を室温に冷ました。生成する臭化カリウムを濾過により除去し、１５０ｍＬのメチルｔｅｒｔ．−ブチルエーテルを加えた。混合物を１５０ｍＬの水で抽出した。有機画分を単離し、ＭｇＳＯ４上で乾燥し、減圧下で蒸発させた。残留物を１５０ｍＬのメチルｔｅｒｔ．−ブチルエーテル中に再溶解し、１５０ｍＬの１Ｍ  ＮａＨＣＯ３−溶液で抽出した。有機層をＭｇＳＯ４上で乾燥し、減圧下で蒸発させた。残留物を水で処理した。媒体から沈殿したＣＯＩＮＩ−２を濾過により単離し、乾燥した。４．３ｇのＣＯＩＮＩ−２が単離された。
【０２４０】
ＳＴＩＮ−１は、Ｃｉｂａ  Ｓｐｅｃｉａｌｔｙ  Ｃｈｅｍｉｃａｌｓにより供給されるＩｒｇａｃｕｒｅＴＭ  ２９５９である：
【０２４１】
【化２０】
0005568092.tif 000036
【０２４２】
ＳＴＩＮ−２は、Ｃｉｂａ  Ｓｐｅｃｉａｌｔｙ  Ｃｈｅｍｉｃａｌｓにより供給されるＤａｒｏｃｕｒＴＭ  １１７３である：
【０２４３】
【化２１】
0005568092.tif 000037
【０２４４】
ＳＴＩＮ−３は、Ｃｉｂａ  Ｓｐｅｃｉａｌｔｙ  Ｃｈｅｍｉｃａｌｓにより供給されるＩｒｇａｃｕｒｅＴＭ  １８４である：
【０２４５】
【化２２】
0005568092.tif 000038
【０２４６】
ＳＴＩＮ−４は、Ｃｉｂａ  Ｓｐｅｃｉａｌｔｙ  Ｃｈｅｍｉｃａｌｓにより供給されるＩｒｇａｃｕｒｅＴＭ  １２７である：
【０２４７】
【化２３】
0005568092.tif 000039
【０２４８】
ＳＴＩＮ−５は、ノリッシュＩ型光開始剤（ＣＡＳＲＮ  １１０４３０−０９−６）であり：
【０２４９】
【化２４】
0005568092.tif 000040
【０２５０】
以下の通りに製造することができる：
【０２５１】
【化２５】
0005568092.tif 000041
【０２５２】
５．６ｇ（２５ミリモル）の２−ヒドロキシ−１−［４−（２−ヒドロキシエトキシ）フェニル］−２−メチル−１−プロパノン（ＳＴＩＮ−１）及び６０ｍｇのＢＨＴを１００ｍＬのアセトン中に溶解した。１９ｇ（０．１３７５モル）のＫ２ＣＯ３を加え、反応混合物を−５℃に冷却した。９．５ｍＬ（１２．７ｇ，０．１モル）の３−クロロプロピオニルクロリドを３０分かけて加えた。反応混合物を１０時間還流させ、２−ヒドロキシ−１−［４−（２−ヒドロキシエトキシ）フェニル］−２−メチル−１−プロパノンの４−（２−アクリロイルオキシエトキシ）フェニル−２−ヒドロキシ−２−プロピルケトンへの転換率を、上記で開示された通りにＧＣにより決定した。１０時間後、転換率は９４．３％であることが証明された。通常の単離法を用いて４−（２−アクリロイルオキシエトキシ）フェニル−２−ヒドロキシ−２−プロピルケトンを単離することができる。
【０２５３】
ＳＴＩＮ−６は、以下の通りに製造される１−｛４−［２−（２，３−ジヒドロキシ−プロピルスルファニル）−エトキシ］−フェニル｝−２−ヒドロキシ−２−メチル−プロパン−１−オンである：
【０２５４】
【化２６】
0005568092.tif 000042
【０２５５】
メタノール（７０ｍＬ）中の３−メルカプト−１，２−プロパンジオール（３．２ｇ，
０．０３モル）の溶液に、メタノール（４０ｍＬ）中のメタノール中のナトリウムメトキシド（３０重量％）（６．１ｍＬ，０．０３３モル）の溶液を滴下し、反応混合物を室温で３０分間撹拌した。トルエン−４−スルホン酸  ２−［４−（２−ヒドロキシ−２メチル−プロピオニル）−フェノキシ］−エチルエステル（１１．４ｇ，０．０３モル）を加え、反応混合物を室温で２４時間撹拌した。溶媒を減圧下で蒸発させ、残留油をジクロロメタン（１００ｍＬ）で処理し、濾過した。溶媒の蒸発は黄色油を与え、それをＰｒｏｃｈｒｏｍ  ＬＣ８０カラム上で、溶離剤としてジクロロメタン／酢酸エチル（５０／５０）を用い、シリカとしてＫｒｏｍａｓｉｌ  Ｓｉ６０  １０μｍを用いて精製し、４．７ｇの淡黄色の固体を与えた。
【０２５６】
ＳＴＩＮ−７はＣＡＳＲＮ  １５１２１−７８−５である，製造：Ｈａｒｒｉｓ  ｅｔ
ａｌ．著，Ｓｙｎｔｈｅｔｉｃ  Ｃｏｍｍｕｎｉｃａｔｉｏｎｓ，１９（３−４），１９８９年，５２９−３５。
【０２５７】
ＳＴＩＮ−８は、Ａｌｄｒｉｃｈにより供給されるＣＡＳＲＮ  １３０２０−５７−０である。
【０２５８】
ＳＴＩＮ−９は、ＣＡＳＲＮ  ３８９３３−９４−７である，製造：Ｇｕｓｔｏｗｓｋｉ  ｅｔ  ａｌ．著，Ｊ．Ａｍ．Ｃｈｅｍ．Ｓｏｃ．，１０８（２４），１９８６年，７５５３−６０。
【０２５９】
ＳＴＩＮ−１０は、以下の通りに製造されるＮ，Ｎ−ビス−（２−ヒドロキシ−エチル）−２−（９−オキソ−９Ｈ−チオキサンテン−２−イルオキシ）−アセトアミドである：
【０２６０】
【化２７】
0005568092.tif 000043
【０２６１】
（９−オキソ−９Ｈ−チオキサンテン−２−イルオキシ）−酢酸  メチルエステル（５．０ｇ，１６．６ミリモル）、ジエタノールアミン（６．３ｇ，６０ミリモル）及び水酸化カリウム（０．０５ｇ，０．８モル）の溶液を１０５℃に加熱した。反応混合物を９０分間撹拌した。反応混合物を３０℃に冷まし、０℃の蒸留水を分けて加えた。粗Ｎ，Ｎ−ビス−（２−ヒドロキシ−エチル）−２−（９−オキソ−９Ｈ−チオキサンテン−２−イルオキシ）−アセトアミドが媒体から沈殿し、それを濾過により単離した。粗Ｎ，Ｎ−ビス−（２−ヒドロキシ−エチル）−２−（９−オキソ−９Ｈ−チオキサンテン−２−イルオキシ）−アセトアミドを蒸留水（５０ｍＬ）と酢酸（１ｍＬ）の混合物で処理した。Ｎ
，Ｎ−ビス−（２−ヒドロキシ−エチル）−２−（９−オキソ−９Ｈ−チオキサンテン−２−イルオキシ）−アセトアミドを濾過により単離し、蒸留水及びメタノールで洗浄して４．３５ｇの黄色の固体を与えた。
【０２６２】
ＳＴＩＮ−１１は、以下の通りに製造される［４−（３−ジヒドロキシ−プロポキシ）フェニル］フェニル−メタノンである：
【０２６３】
【化２８】
0005568092.tif 000044
【０２６４】
メタノール（２０ｍＬ）中の４−ヒドロキシベンゾフェノン（７．５ｇ，３８ミリモル）の溶液に、メタノール中のナトリウムメトキシドの溶液（３０重量％）（７ｍＬ，３８ミリモル）を滴下し、反応混合物を室温で３０分間撹拌した。３−ブロモ−１−プロパノール（５．３ｇ，３８ミリモル）を分けて加え、反応混合物を還流温度で２４時間撹拌した。反応混合物を室温に冷まし、溶媒を減圧下で除去した。残留物を蒸留水（３００ｍＬ）で処理し、粗［４−（３−ジヒドロキシ−プロポキシ）フェニル］フェニル−メタノンを濾過により単離した。乾燥の後、粗［４−（３−ジヒドロキシ−プロポキシ）フェニル］フェニル−メタノンをトルエン（３００ｍＬ）中で還流において処理した。室温に冷ました後、［４−（３−ジヒドロキシ−プロポキシ）フェニル］フェニル−メタノンを濾過により単離し、５ｇの固体を与えた。
【０２６５】
ＳＴＩＮ−１２は、９−オキソ−９Ｈ−チオキサンテン−１−カルボン酸−３−（４−アクリロイルオキシ−ブトキシ）２−ヒドロキシ−プロピルエステルであり：
【０２６６】
【化２９】
0005568092.tif 000045
【０２６７】
以下の通りに製造された：
【０２６８】
【化３０】
0005568092.tif 000046
【０２６９】
９−オキソ−９Ｈ−チオキサンテン−１−カルボン酸（３．８ｇ，１５ミリモル）、アセトニトリル（４０ｍＬ）、ジメチルスルホキシド（２３ｍＬ）、テトラブチルアンモニウムブロミド（０．５ｇ，１．５ミリモル）及び２，６−ジ−ｔｅｒｔ−ブチル−４−メチルフェノール（０．０３ｇ，０．１２２ミリモル）を含有する反応混合物を加熱還流した。この温度で、４−ヒドロキシブチルアクリレートグリシジルエーテル（２．４ｇ，１２．２ミリモル）を加え、混合物を還流温度で２４時間撹拌した。混合物を室温に冷まし、濾過して、残留物である溶解しなかった９−オキソ−９Ｈ−チオキサンテン−１−カルボン酸を除去した。濾液を減圧下で蒸発させた。ジメチルスルホキシドを含有する残留油を蒸留水中に入れた。１時間撹拌した後、水層をデカンテーションした。残留物をジクロロメタン（１００ｍＬ）中に溶解し、水酸化ナトリウムの水溶液（１Ｎ）及び蒸留水の混合物（１／２）で抽出した。有機層を分離し、ＭｇＳＯ４上で乾燥し、濾過し、蒸発させて４．９ｇの黄色の油を与えた。生成物をＳＶＰ  Ｄ４０  Ｍｅｒｃｋ  Ｎｐカラム上で、溶離剤としてジクロロメタン／酢酸エチル（８０／２０）を用いて精製し、２．６ｇの黄色の油を与えた。
【０２７０】
ＳＴＩＮ−１３は、９−オキソ−９Ｈ−チオキサンテン−２−カルボン酸−３−（４−アクリロイルオキシ−ブトキシ）２−ヒドロキシ−プロピルエステルであり：
【０２７１】
【化３１】
0005568092.tif 000047
【０２７２】
以下の通りに製造された：
【０２７３】
【化３２】
0005568092.tif 000048
【０２７４】
９−オキソ−９Ｈ−チオキサンテン−２−カルボン酸（２．０ｇ，７．８ミリモル）、アセトニトリル（３０ｍＬ）、ジメチルアセトアミド（２０ｍＬ）、テトラブチルアンモニウムブロミド（０．３ｇ，０．７８ミリモル）及び２，６−ジ−ｔｅｒｔ−ブチル−４−メチルフェノール（０．０２ｇ，０．０６３４ミリモル）を含有する反応混合物を加熱還流した。この温度で、４−ヒドロキシブチルアクリレートグリシジルエーテル（１．３ｇ，６．３４ミリモル）を加え、混合物を還流温度で２４時間撹拌した。混合物を室温に冷まし、濾過して、残留物である溶解しなかった９−オキソ−９Ｈ−チオキサンテン−２−カルボン酸を除去した。濾液を減圧下で蒸発させた。残留油をメチル−ｔｅｒｔ−ブチルエーテル（１００ｍＬ）中に溶解し、水酸化ナトリウムの水溶液（１Ｎ）及び蒸留水の混合物（１／４）で抽出した。有機層を分離し、ＭｇＳＯ４上で乾燥し、濾過し、蒸発させて２．５ｇの褐色の油を与えた。
【０２７５】
ＳＴＩＮ−１４は、２−ベンゾイル−安息香酸  ３−（４−アクリロイルオキシ−ブトキシ）−２−ヒドロキシ−プロピルエステルであり：
【０２７６】
【化３３】
0005568092.tif 000049
【０２７７】
以下の通りに製造された：
【０２７８】
【化３４】
0005568092.tif 000050
【０２７９】
２−ベンゾイル安息香酸（４０．０ｇ）、アセトニトリル（３００ｍＬ）、ジメチルアセトアミド（１０ｍＬ）、テトラブチルアンモニウムブロミド（５．６ｇ）及び２，６−ジ−ｔｅｒｔ−ブチル−４−メチルフェノール（０．３ｇ）を含有する反応混合物を加熱還流した。この温度で、４−ヒドロキシブチルアクリレートグリシジルエーテル（２８．０ｇ）を加え、混合物を還流温度で１６時間撹拌した。混合物を室温に冷まし、溶媒を減圧下で蒸発させた。残留油をメチル−ｔｅｒｔ−ブチルエーテル（３００ｍＬ）中に溶解し、水酸化ナトリウムの水溶液（１Ｎ）及び蒸留水の混合物（１／２．４）で３回抽出した。有機層を分離し、ＭｇＳＯ４上で乾燥し、濾過し、蒸発させて、４５．２ｇの褐色の油を与えた。
【０２８０】
ＳＴＩＮ−１５は、Ａｌｄｒｉｃｈにより供給されるＣＡＳＲＮ  １１３７−４２−４である：
【０２８１】
【化３５】
0005568092.tif 000051
【０２８２】
ＳＴＩＮ−１６は、以下の通りに製造される２−（４−ベンゾイル−フェノキシ）−Ｎ，Ｎ−ビス−（２−ヒドロキシ−エチル）−アセトアミドである：
【０２８３】
【化３６】
0005568092.tif 000052
【０２８４】
（４−ベンゾイル−フェノキシ）−酢酸  メチルエステル（１０．８ｇ，０．０４０モル）、ジエタノールアミン（１５．８ｇ，０．１５モル）及び水酸化カリウム（０．１０ｇ，０．００１５モル）の溶液を１０５℃に加熱した。反応混合物を１時間撹拌した。反応混合物を室温に冷まし、０℃の蒸留水を加えた。粗２−（４−ベンゾイル−フェノキシ）−Ｎ，Ｎ−ビス−（２−ヒドロキシ−エチル）−アセトアミドが油として沈殿した。水相をデカンテーションした。油を酢酸エチル（２００ｍＬ）中に溶解し、蒸留水（５０ｍＬ）で３回抽出した。有機層を分離し、ＭｇＳＯ４上で乾燥し、濾過し、減圧下で蒸発させて、１２．８ｇの白色の固体を与えた。
【０２８５】
ＳＴＩＮ−１７は、９−オキソ−９Ｈ−チオキサンテン−２−カルボン酸  ２−ヒドロキシ−３−（２−メチル−アクリロイルオキシ）−プロピルエステルであり：
【０２８６】
【化３７】
0005568092.tif 000053
【０２８７】
以下の通りに製造される：
【０２８８】
【化３８】
0005568092.tif 000054
【０２８９】
９−オキソ−９Ｈ−チオキサンテン−２−カルボン酸（７．７ｇ，３０ミリモル）、アセトニトリル（１１５ｍＬ）、ジメチルアセトアミド（７７ｍＬ）、テトラブチルアンモニウムブロミド（１．０ｇ，３ミリモル）及び２，６−ジ−ｔｅｒｔ−ブチル−４−メチルフェノール（０．０５ｇ，０．２４４ミリモル）を含有する反応混合物を加熱還流した。この温度で、グリシジルメタクリレート（３．５ｇ，２４．４ミリモル）を加え、混合物を還流温度で１６時間撹拌した。混合物を室温に冷まし、濾過して、残留物である溶解しなかった９−オキソ−９Ｈ−チオキサンテン−２−カルボン酸を除去した。濾液を減圧下で蒸発させた。残留油をメチル−ｔｅｒｔ−ブチルエーテル（１００ｍＬ）中に溶解し、水酸化ナトリウムの水溶液（１Ｎ）及び蒸留水の混合物（２．３／１）で抽出した。有機層を分離し、ＭｇＳＯ４上で乾燥し、濾過し、蒸発させて５．９ｇの褐色の油を与えた。生成物をＰｒｏｃｈｒｏｍ  ＬＣ８０カラム上で、シリカとしてＫｒｏｍａｓｉｌ  Ｓｉ６０  １０μｍを用い、且つ溶離剤としてジクロロメタン／酢酸エチル（８０／２０）を用いて精製し、１．１ｇの黄色の油を与えた。
【０２９０】
ＳＴＩＮ−１８は、［４−（２，３−ジヒドロキシ−プロポキシ）−フェニル］フェニル−メタノンであり：
【０２９１】
【化３９】
0005568092.tif 000055
【０２９２】
以下の通りに製造される：
【０２９３】
【化４０】
0005568092.tif 000056
【０２９４】
ジメチルアセトアミド（３００ｍＬ）中の４−ヒドロキシベンゾフェノン（７９．３ｇ，０．４モル）の溶液に、メタノール中のナトリウムメトキシドの溶液（３０重量％）（７４ｍＬ，０．０４モル）を滴下し、反応混合物を室温で３０分間撹拌した。３−クロロ−１，２−プロパンジオール（４７．３ｇ，０．４３モル）を分けて加え、反応混合物を還流温度で２４時間撹拌した。反応混合物を室温に冷まし、溶媒を減圧下で除去した。残留物をジクロロメタン（２５０ｍＬ）中に溶解し、水酸化ナトリウムの水溶液（１Ｎ）と蒸留水の混合物（１／６）で２回抽出した。有機層を分離し、ＭｇＳＯ４上で乾燥し、濾過し、蒸発させて、４０．９ｇの黄色の固体を与えた。
【０２９５】
ＳＴＩＮ−１９は、２−ベンゾイル−安息香酸  ２−ヒドロキシ−３−アリルオキシ−プロピルエステルであり：
【０２９６】
【化４１】
0005568092.tif 000057
【０２９７】
以下の通りに製造された：
【０２９８】
【化４２】
0005568092.tif 000058
【０２９９】
２−ベンゾイル安息香酸（１４．７ｇ，６５ミリモル）、アセトニトリル（１００ｍＬ）、テトラブチルアンモニウムブロミド（２．１ｇ，６．５ミリモル）及び２，６−ジ−ｔｅｒｔ−ブチル−４−メチルフェノール（０．１ｇ，０．６５モル）を含有する反応混合物を６０℃に加熱した。この温度で、アリルグリシジルエーテル（７．４ｇ，６５ミリモル）を加え、混合物を還流温度で２４時間撹拌した。混合物を室温に冷まし、溶媒を減圧下で蒸発させた。残留油を酢酸エチル（１８０ｍＬ）中に溶解し、水酸化ナトリウムの水溶液（１Ｎ）及び蒸留水の混合物（１／６）で２回抽出した。有機層を分離し、ＭｇＳＯ４上で乾燥し、濾過し、蒸発させて、２１．６ｇの褐色の油を与えた。
【０３００】
ＳＴＩＮ−２０は、ＬＡＭＢＥＲＴＩからＥｓａｃｕｒｅＴＭ  Ｏｎｅの商品名の下に入手可能な二官能基性α−ヒドロキシケトンである。
【０３０１】
測定法
１．１Ｈ−ＮＭＲスペクトルの測定
１Ｈ−ＮＭＲスペクトルは以下の通りに記録された：１００ｍｇの各予備−調製物の試料を０．７ｍＬのＣＤＣｌ３中に溶解した。シフト参照標準としてＴＭＳを加えた。スペクトルを６００ＭＨｚ  Ｖａｒｉａｎ分光計上で記録した（スペクトルウィンドウ  １０９２４Ｈｚ（〜１８ｐｐｍ），取得時間  ５秒，緩和遅延（ｒｅｌａｘａｔｉｏｎ  ｄｅｌａｙ）  １０秒，パルス幅  ４５度，トランジエント（ｔｒａｎｓｉｅｎｔｓ）の数：３２）。
【０３０２】
２．１Ｆ−ＮＭＲスペクトルの測定
１Ｆ−ＮＭＲスペクトルは以下の通りに記録された：１００ｍｇの各予備−調製物の試料を０．７ｍＬのＣＤＣｌ３中に溶解した。標準として２ｍｇの４−フルオロ−安息香酸
エチルエステルを加えた。スペクトルを４００ＭＨｚ  Ｖａｒｉａｎ分光計上で記録した（スペクトルウィンドウ  ５００００Ｈｚ（〜１３２ｐｐｍ），取得時間  ０．６秒，緩和遅延  １０秒，パルス幅：４５度，トランジエントの数：１６）。
【０３０３】
３．粘度の測定
Ｂｒｏｏｋｆｉｅｌｄ  ＤＶ−ＩＩ＋粘度計を用い、２５℃において６ＲＰＭで調製物の粘度を測定した。
【０３０４】
４．硬化度
ＵＶ光を用いる硬化の直後に、コーティングについて硬化度を調べた。硬化したコーティングをＱチップによりこする。表面が損傷を受けなかったら、コーティングは完全に硬化している。硬化したコーティングのいくらかが損傷を受け得たら、コーティングは部分的にしか硬化していない。硬化したコーティング全体が損傷を受けたら、コーティングは硬化していない。
【０３０５】
５．硬化速度
試料の硬化に必要なランプの最大出力のパーセンテージとして硬化速度を定義した。数が低いほど、硬化速度が高い。試料は、Ｑ−チップを用いる引っ掻きが視覚的損傷を引き起こさない時点に完全に硬化したと考えられた。
【０３０６】
ランプの最大出力の１００％より高いパーセンテージは、ランプの最大出力において試料を完全に硬化するために、コンベアベルトの速度を下げなければならないことを意味する。パーセンテージが高いほど、ベルトを遅くしなければならない。１６０％の硬化速度は、ランプの最大出力における１２．５ｍ／分のベルト速度を意味する。１５０％〜２００％のパーセンテージは、実際の使用の限界（ｅｄｇｅ）にあると考えられる。２００％より高いパーセンテージは、実際の使用のための範囲外であると考えられ、もっと高いパーセンテージは測定されない。
【実施例１】
【０３０７】
この実施例は、特に簡単な合成法により本発明に従う重合可能開始剤に転換することができるヒドロキシル基を含有する広範囲の光開始剤を例示する。
【０３０８】
イオン交換樹脂の予備処理：
２５ｇのＬｅｗａｔｉｔＴＭ  Ｍ６００  ＭＢを７５ｍＬの１Ｎ水酸化ナトリウム溶液で処理し、２時間撹拌した。濾過によりイオン交換樹脂を単離し、水で数回洗浄し、一定
の重量になるまで乾燥した。
【０３０９】
合成：
表３に規定される量のヒドロキシル基を含有する光開始剤（＝出発開始剤）を、表３に規定される量の２−（２−ビニルオキシエトキシ）エチルアクリレート（Ｅｔｈｅｒ−１）中に溶解し、２−（２−ビニルオキシエトキシ）エチルアクリレートに対して１モル％のＢＨＴを加え、続いてヒドロキシル含有光開始部分に対して５モル％のトリフルオロ酢酸を加えた。表３に規定される特定の反応時間の間、５０℃で反応を続けさせた。２５ｇの予備処理されたイオン交換樹脂を加え、反応混合物を室温で１時間撹拌した。濾過によりイオン交換樹脂を除去した。１Ｈ−ＮＭＲを用いて転換の程度を決定した。１９Ｆ−ＮＭＲを用いて残留触媒の存在を決定した。得られる重合可能開始剤をＥｔｈｅｒ−１中に溶解し、予備−調製物と呼んだ。
【０３１０】
【表３】
0005568092.tif 000059
【０３１１】
１Ｈ−ＮＭＲ−分析から、ヒドロキシル基を含有する光開始剤が完全に非対称アセタールに転換したことが明らかになった。１９Ｆ−ＮＭＲ分析から、触媒は非常に優れており、イオン交換樹脂で処理したら完全に予備−調製物から除去されたことが明らかになった。微量（０．０１％ｗ／ｗかもしくはそれより少量）が検出可能なこともあった。
【０３１２】
本発明に従ういくつかの開始剤の１Ｈ−ＮＭＲ−指定（ａｓｓｉｇｎｍｅｎｔ）を下記に例示する。
【０３１３】
【化４３】
0005568092.tif 000060
【０３１４】
【化４４】
0005568092.tif 000061
【０３１５】
ならびに反応物のいくつかの１Ｈ−ＮＭＲ−指定を下記に例示する：
【０３１６】
【化４５】
0005568092.tif 000062
【実施例２】
【０３１７】
この実施例は、式（ＩＩ）に従う種々のビニルエーテルモノマーを用いて、本発明に従う重合可能開始剤を製造することができることを例示する。
【０３１８】
合成：
表４に規定される量のヒドロキシル含有光開始性光開始剤（＝出発開始剤）を、表４に規定される量のビニルエーテル含有モノマー中に溶解し、ビニルエーテル含有モノマーに対して１モル％のＢＨＴを加え、続いてヒドロキシル含有光開始部分に対して５モル％のトリフルオロ酢酸を加えた。規定される反応時間の間、５０℃で反応を続けさせた。２５ｇの予備処理されたイオン交換樹脂を加え、反応混合物を室温で１時間撹拌した。濾過によりイオン交換樹脂を除去した。１Ｈ−ＮＭＲを用いて転換の程度を決定した。１９Ｆ−ＮＭＲを用いて残留触媒の存在を決定した。得られる重合可能開始剤を、反応物として用いられたモノマー中に溶解し、予備−調製物と呼んだ。
【０３１９】
【表４】
0005568092.tif 000063
【０３２０】
１Ｈ−ＮＭＲ−分析から、ヒドロキシル含有光開始部分からのヒドロキシル官能基が完全に非対称アセタールに転換したことが明らかになった。１９Ｆ−ＮＭＲ分析から、触媒は非常に優れており、イオン交換樹脂で処理したら完全に予備−調製物から除去されたことが明らかになった。微量（０．０１％ｗ／ｗかもしくはそれより少量）が検出可能なこともあった。
【実施例３】
【０３２１】
この実施例は、ヒドロキシル基を含有する光開始剤を本発明に従う重合可能光開始剤に転換するための触媒の必要性を例示する。
【０３２２】
合成：
４種の出発開始剤の１組を、表５に規定される通りに反応させた。ＴＬＣクロマトクラフィーを用いて転換の程度を決定した。
【０３２３】
【表５】
0005568092.tif 000064
【０３２４】
表５から、ヒドロキシル含有光開始剤を本発明に従う重合可能光開始剤に転換するために、触媒が必要であることが明らかになる。
【実施例４】
【０３２５】
この実施例は、ヒドロキシル含有光開始剤を本発明に従う重合可能開始剤に転換するための触媒としての、架橋された樹脂の使用の可能性を例示する。
【０３２６】
合成：
ａ）４−ヒドロキシ−ベンゾフェノン（ＳＴＩＮ−１５）の誘導体化
【０３２７】
【化４６】
0005568092.tif 000065
【０３２８】
触媒としての架橋されたポリ（ビニルピリジン）トシレート：
７．５ｇ（３８ミリモル）の４−ヒドロキシ−ベンゾフェノンを３０ｍＬの２−（２−ビニルオキシエトキシ）エチルアクリレート中に溶解した。４０ｍｇのＢＨＴを加えた。２％のジビニルベンゼンで架橋された０．９ｇの架橋ポリ（ビニルピリジン）トシレート（Ａｌｄｒｉｃｈにより供給された）を加えた。反応混合物を５５℃に加熱し、１６時間反応を続けさせた。ＴＬＣ分析は、フェノール性基の完全な転換を示した（Ｐａｒｔｉｓｉｌ  ＫＣ１８Ｆ，Ｗｈａｔｍａｎにより供給された，溶離剤：ＭｅＯＨ／ＮａＣｌ  ０．５Ｍ；Ｒｆ＝０．３９）。濾過により触媒を除去し、２−（２−ビニルオキシエトキシ）エチルアクリレート中のＩＮＩ−１の溶液を、放射線硬化性組成物の調製に直接用いることができる。
【０３２９】
触媒としての架橋されたポリ（ビニルピリジン）クロロハイドレート：
７．５ｇ（３８ミリモル）の４−ヒドロキシ−ベンゾフェノンを３０ｍＬの２−（２−ビニルオキシエトキシ）エチルアクリレート中に溶解した。４０ｍｇのＢＨＴを加えた。２％のジビニルベンゼンで架橋された０．９ｇの架橋ポリ（ビニルピリジン）クロロハイドレート（Ａｌｄｒｉｃｈにより供給された）を加えた。反応混合物を５５℃に加熱し、１６時間反応を続けさせた。ＴＬＣ分析は、フェノール性基の完全な転換を示した（Ｐａｒｔｉｓｉｌ  ＫＣ１８Ｆ，Ｗｈａｔｍａｎにより供給された，溶離剤  ＭｅＯＨ／ＮａＣｌ  ０．５Ｍ  ８０／２０）。濾過により触媒を除去し、２−（２−ビニルオキシエトキシ）エチルアクリレート中のＩＮＩ−１の溶液を、放射線硬化性組成物の調製に直接用いることができる。
【０３３０】
Ｂ）ＳＴＩＮ−１の誘導体化：
【０３３１】
【化４７】
0005568092.tif 000066
【０３３２】
触媒としての架橋されたポリ（ビニルピリジン）トシレート：
７．５ｇ（３８ミリモル）のＳＴＩＮ−１を３０ｍＬの２−（２−ビニルオキシエトキシ）エチルアクリレート中に溶解した。７０ｍｇのＢＨＴを加えた。反応混合物を５５℃に加熱した。２％のジビニルベンゼンで架橋された０．９ｇの架橋ポリ（ビニルピリジン）トシレート（Ａｌｄｒｉｃｈにより供給された）を加え、１６時間反応を続けさせた。ＴＬＣ分析は、第１級アルコール及び第３級アルコールの両方の完全な転換を示した（Ｐａｒｔｉｓｉｌ  ＫＣ１８Ｆ，Ｗｈａｔｍａｎにより供給された，溶離剤：ＭｅＯＨ／ＮａＣｌ  ０．５Ｍ；Ｒｆ＝０．３７）。濾過により触媒を除去し、２−（２−ビニルオキ
シエトキシ）エチルアクリレート中のＩＮＩ−４の溶液を、放射線硬化性組成物の調製に直接用いることができる。
【０３３３】
ｃ）ＳＴＩＮ−４の誘導体化：
【０３３４】
【化４８】
0005568092.tif 000067
【０３３５】
２２５ｇ（０．６６モル）のＳＴＩＮ−４を９００ｍＬの２−（２−ビニルオキシエトキシ）エチルアクリレート中に５５℃で溶解した。１．５ｇのＢＨＴを加えた。反応混合物を室温に冷ました。ＳＴＩＮ−４は部分的に媒体から沈殿した。２％のジビニルベンゼンで架橋された９．５ｇの架橋ポリ（ビニルピリジン）トシレート（Ａｌｄｒｉｃｈにより供給された）を加え、反応を室温で２４時間続けさせた。ＴＬＣ分析は、ヒドロキシル基の完全な転換を示した（Ｐａｒｔｉｓｉｌ  ＫＣ１８Ｆ，Ｗｈａｔｍａｎにより供給された，溶離剤：ＭｅＯＨ／ＮａＣｌ  ０．５Ｍ；Ｒｆ＝０．４６）。濾過により触媒を除去し、２−（２−ビニルオキシエトキシ）エチルアクリレート中のＩＮＩ−２８の溶液を、放射線硬化性組成物の調製に直接用いることができる。
【実施例５】
【０３３６】
開始剤ＰＧの製造を用いて、高分子光開始剤の設計のための本発明の適用性を例示する。
【０３３７】
【化４９】
0005568092.tif 000068
【０３３８】
合成：
段階１：コハク酸  モノ−｛２−［４−（２−ヒドロキシ−２−メチル−プロピオニル）−フェノキシ］−エチル｝エステル
【０３３９】
【化５０】
0005568092.tif 000069
【０３４０】
アセトニトリル（５００ｍＬ）中のＳＴＩＮ−１（４４．９ｇ，０．２モル）の懸濁液に、トリエチルアミン（４４．５ｇ，０．４４モル）を加え、透明な溶液を得た。無水コハク酸（２２．０ｇ，０．２２モル）を加え、反応混合物を室温で２４時間撹拌した。溶媒の蒸発後、残留油を蒸留水（５００ｍＬ）と水酸化ナトリウムの水溶液（１Ｎ）（１１０ｍＬ）の混合物中に溶解し、酢酸エチル（５００ｍＬ）で抽出した。有機層を分離し、塩酸の水溶液を用いて水層をｐＨ＝１に酸性化し、ジクロロメタン（５００ｍＬ）で２回抽出した。有機層を分離し、ＭｇＳＯ４上で乾燥し、濾過し、蒸発させた。残留物をｎ−ヘキサンで処理し、３℃に１５時間冷却した。粗コハク酸  モノ−｛２−［４−（２−ヒドロキシ−２−メチル−プロピオニル）−フェノキシ］−エチル｝エステルを濾過により単離した。生成物をＰｒｏｃｈｒｏｍ  ＬＣ８０カラム上で、溶離剤としてジクロロメタン／酢酸エチル（７５／２５）及びシリカとしてＫｒｏｍａｓｉｌ  Ｓｉ６０  １０ｍｍを用いて精製し、２０．６ｇの淡黄色の固体を与えた。
【０３４１】
段階２：ペンタエリトリトール  エトキシレートのエステル化
【０３４２】
【化５１】
0005568092.tif 000070
【０３４３】
トルエン（３５０ｍＬ）中のコハク酸  モノ−｛２−［４−（２−ヒドロキシ−２−メチル−プロピオニル）−フェノキシ］−エチル｝エステル（４８．６ｇ，０．１５モル）の溶液に、ペンタエリトリトール  エトキシレート  １５／４（２９．９ｇ，０．０３７５モル）、Ｎ，Ｎ’−ジシクロヘキシルカルボジイミド（３４．０ｇ，０．１６５モル）及びジメチルアミノピリジン（４．６ｇ，０．０３７５モル）を加え、反応混合物を加熱
還流し、且つこの温度で２４時間撹拌した。反応混合物を室温に冷まし、沈殿した残留物を濾過により取り出した。沈殿した残留物をアセトンで洗浄した。溶媒の蒸発の後、残留物を酢酸エチル（３００ｍＬ）中に溶解し、蒸留水（２５０ｍＬ）と塩酸の水溶液（６Ｎ）（５０ｍＬ）の混合物で抽出した。有機層を単離し、ＭｇＳＯ４上で乾燥し、濾過し、蒸発させて、８３ｇの黄色の油を与えた。
【０３４４】
段階３：ヒドロキシル基の転換：
【０３４５】
【化５２】
0005568092.tif 000071
【０３４６】
高分子ａ−ヒドロキシケトン  ノリッシュＩ型光開始剤（７．５ｇ，０．０１７モル）、２−（２−ビニルオキシエトキシ）エチルアクリレート（３０ｍＬ）、２，６−ジ−ｔｅｒｔ−ブチル−４−メチルフェノール（０．０．４ｇ，０．０００１７モル）を含有する混合物を５５℃で３０分間撹拌し、透明な溶液を得た。室温に冷ました後、トリフルオ
ロ酢酸（０．１ｇ，０．８５モル）を加え、反応混合物を５５℃に加熱し、３．５時間撹拌した。反応混合物を、予備処理されたＬｅｗａｔｉｔＴＭ  Ｍ６００  ＭＢで１時間処理した。濾過によりイオン交換樹脂を除去し、Ｅｔｈｅｒ−１中のＰＧの３５．５重量％溶液を与えた（ＦＶＥＥＡ−２０）。
【実施例６】
【０３４７】
この実施例は、最終的な調製物中で用いられるのに好ましいモノマー中で本発明に従う開始剤を製造する可能性を例示する。
合成：
【０３４８】
【化５３】
0005568092.tif 000072
【０３４９】
４−ヒドロキシ−ベンゾフェノン（ＳＴＩＮ−１５）に対して５モル％のトリフルオロ酢酸を、表６に規定される混合物に加えた。完了するまで反応を続けさせた。薄層クロマトグラフィー（Ｐａｒｔｉｓｉｌ  ＫＣ１８Ｆ，Ｗｈａｔｍａｎにより供給された，溶離剤：ＭｅＯＨ／ＮａＣｌ  ０．５Ｍ；Ｒｆ＝０．３９）を用いて転換の程度を決定した。種々のモノマー中で完全な転換を得るための反応時間及び温度を表６に示す。２５ｇの予備処理されたイオン交換樹脂の添加により触媒を除去し、反応混合物を室温で１時間撹拌した。濾過によりイオン交換樹脂を除去した。
【０３５０】
【表６】
0005568092.tif 000073
【０３５１】
表６から、特定の用途のために必要なら、広範囲のモノマー混合物中で本発明に従う開始剤を製造することができることが明らかになる。しかしながら、やはりヒドロキシル基を含有するモノマーが選ばれ、且つそれが大量に加えられると、これは重合可能光開始剤への比較的低い転換率を生じ得ることは、熟練者にとって明らかであろう。そのような場合、ヒドロキシル基を含有するモノマーは、好ましくはヒドロキシル基を含有する光開始剤の重合可能光開始剤への完全な転換の後に加えられる。
【実施例７】
【０３５２】
この実施例は、単独の開始剤として用いられる場合の、本発明に従う重合可能ノリッシュＩ型光開始剤の光反応性を例示する。
【０３５３】
放射線硬化性組成物の調製
表７に従って、比較用放射線硬化性組成物ＣＯＭＰ−１〜ＣＯＭＰ−３ならびに本発明の放射線硬化性組成物ＩＮＶ−１〜ＩＮＶ−４を調製した。重量％（ｗｔ％）は、放射線硬化性組成物の合計重量に基づいた。フタル酸ジブチルを、抽出可能な残留物の分析を可能にするための内部参照標準として放射線硬化性組成物に加えた。先行実施例中で調製された予備−調製物を、放射線硬化性組成物中で直接用いた。比較用開始剤は、純粋な化合物として用いられた。
【０３５４】
【表７】
0005568092.tif 000074
【０３５５】
評価及び結果
本発明の放射線硬化性組成物ＩＮＶ−１〜ＩＮＶ−４及び比較用放射線硬化性組成物ＣＯＭＰ−１〜ＣＯＭＰ−３の硬化度を評価した。バーコーター及び１０μｍのワイアバー（ｗｉｒｅｄ  ｂａｒ）を用い、本発明の放射線硬化性組成物ＩＮＶ−１〜ＩＮＶ−４及び比較用放射線硬化性組成物ＣＯＭＰ−１〜ＣＯＭＰ−３をＰＥＴ１００基質上にコーティングした。Ｆｕｓｉｏｎ  ＶＰＳ／Ｉ６００ランプ（Ｄ−バルブ）が備えられたＦｕｓｉｏｎ  ＤＲＳＥ−１２０コンベアを用いてコーティングを硬化させ、コンベアはコンベアベルト上のＵＶ−ランプの下に２０ｍ／分の速度で試料を輸送した。ランプは全出力で用いられた。窒素不活性化を用いて試料を硬化させた。コーティングされた試料をコンベアベルト上に置く前に、コーティングされた試料を金属板上に載せ、板の上に非ＵＶ−吸収性石英ガラス窓を有する１ｃｍの高さの金属枠を置いて、コーティングされた試料を内側に有する密封された室が形成されるようにした。次いで室内に純粋な窒素ガスを３０秒間導入することにより、室内に捕獲された空気を窒素ガスで置き換えた。硬化度を決定し
た。
【０３５６】
結果を表８にまとめる。
【０３５７】
【表８】
0005568092.tif 000075
【０３５８】
表８から、本発明に従う光開始剤が、技術の現状におけるノリッシュＩ型開始剤に匹敵する完全に硬化したコーティングを生ずることが明らかになる。
【実施例８】
【０３５９】
この実施例は、技術の現状における重合可能開始剤及び共開始剤と組み合わせて用いられる場合の、本発明に従うノリッシュＩ型開始剤の光反応性を例示する。
【０３６０】
放射線硬化性組成物の調製
表９に従って、比較用放射線硬化性組成物ＣＯＭＰ−４ならびに本発明の放射線硬化性組成物ＩＮＶ−５〜ＩＮＶ−１１を調製した。重量％（ｗｔ％）は、放射線硬化性組成物の合計重量に基づいた。フタル酸ジブチルを、抽出可能な残留物の分析を可能にするための内部参照標準として放射線硬化性組成物に加えた。先行実施例中で調製された予備−調製物を、放射線硬化性組成物中で直接用いた。
【０３６１】
【表９】
0005568092.tif 000076
【０３６２】
評価及び結果
フリーラジカル硬化性液ＣＯＭＰ−４及びＩＮＶ−５〜ＩＮＶ−１１を、バーコーター及び１０ｍｍのワイアバーを用い、ＰＥＴ１００基質上にコーティングした。Ｆｕｓｉｏｎ  ＶＰＳ／Ｉ６００ランプ（Ｄ−バルブ）が備えられたＦｕｓｉｏｎ  ＤＲＳＥ−１２０コンベアを用いて各コーティングされた試料を硬化させ、コンベアはコンベアベルト上のＵＶ−ランプの下に２０ｍ／分の速度で試料を輸送した。硬化速度及び粘度を決定した。
【０３６３】
結果を表１０にまとめる。
【０３６４】
【表１０】
0005568092.tif 000077
【０３６５】
表１０から、本発明に従う重合可能なノリッシュＩ型光開始剤が、技術の現状における開始系に匹敵する感度の高い放射線硬化性組成物を生ずることが明らかになる。
【実施例９】
【０３６６】
この実施例は、重合可能なノリッシュＩ型開始剤及び重合可能な共開始剤と組み合わされた、本発明に従う重合可能なノリッシュＩＩ型開始剤の光反応性を例示する。
【０３６７】
放射線硬化性組成物の調製
表１１及び表１２に従って、比較用放射線硬化性組成物ＣＯＭＰ−５ならびに本発明の放射線硬化性組成物ＩＮＶ−１２〜ＩＮＶ−２２を調製した。重量％（ｗｔ％）は、放射線硬化性組成物の合計重量に基づいた。フタル酸ジブチルを、抽出可能な残留物の分析を可能にするための内部参照標準として放射線硬化性組成物に加えた。先行実施例中で調製された予備−調製物を、放射線硬化性組成物中で直接用いた。
【０３６８】
【表１１】
0005568092.tif 000078
【０３６９】
【表１２】
0005568092.tif 000079
【０３７０】
評価及び結果
フリーラジカル硬化性組成物ＣＯＭＰ−５及びＩＮＶ−１２〜ＩＮＶ−２２を、バーコーター及び１０ｍｍのワイアバーを用い、ＰＥＴ１００基質上にコーティングした。Ｆｕｓｉｏｎ  ＶＰＳ／Ｉ６００ランプ（Ｄ−バルブ）が備えられたＦｕｓｉｏｎ  ＤＲＳＥ−１２０コンベアを用いて各コーティングされた試料を硬化させ、コンベアはコンベアベルト上のＵＶ−ランプの下に２０ｍ／分の速度で試料を輸送した。硬化速度を決定した。
【０３７１】
結果を表１３にまとめる。
【０３７２】
【表１３】
0005568092.tif 000080
【０３７３】
表１３から、本発明に従うすべてのノリッシュＩＩ型開始剤が、周囲雰囲気下で、実用的な範囲内に完全に硬化したコーティングを生ずることが明らかになる。同じ分光吸収に関し、硬化速度は技術の現状における重合可能開始剤を用いる場合に匹敵する。
【実施例１０】
【０３７４】
この実施例は、本発明に従う光開始剤の使用による抽出可能な残留物の減少を例示する。
【０３７５】
評価及び結果
バーコーター及び１０μｍのワイアバーを用い、本発明の放射線硬化性組成物ＩＮＶ−１、ＩＮＶ−５、ＩＮＶ−１１及びＩＮＶ−１７ならびに比較用放射線硬化性組成物ＣＯＭＰ−４をＰＥＴ１００基質上にコーティングした。Ｆｕｓｉｏｎ  ＶＰＳ／Ｉ６００ランプ（Ｄ−バルブ）が備えられたＦｕｓｉｏｎ  ＤＲＳＥ−１２０コンベアを用いて、各コーティングされた試料を硬化させ、コンベアはコンベアベルト上のＵＶ−ランプの下に２０ｍ／分の速度で試料を輸送した。ランプは全出力で用いられた。窒素不活性化条件下で試料を硬化させた。コーティングされた試料をコンベアベルト上に置く前に、コーティングされた試料を金属板上に載せ、板の上に非ＵＶ−吸収性石英ガラス窓を有する１ｃｍの高さの金属枠を置いて、コーティングされた試料を内側に有する密封された室が形成されるようにした。次いで室内に純粋な窒素ガスを３０秒間導入することにより、室内に捕獲された空気を窒素ガスで置き換えた。すべての硬化した試料は、完全に硬化したことが見出された。
【０３７６】
ＣＯＭＰ−４ならびにＩＮＶ−１、ＩＮＶ−５、ＩＮＶ−１１及びＩＮＶ−１７の７．０６８ｃｍ２の２つの試料を５０ｍＬのビーカー中に入れ、超音波を用いて３０分間、４．５ｍＬのアセトニトリルで抽出した。抽出物を５ｍＬのメスフラスコに移した。試料を少量のアセトニトリルで２回濯ぎ、濯ぎ溶媒を５ｍＬのメスフラスコに、体積が５ｍＬに調整されるまで移した。溶液を十分に混合し、０．４５ｍｍのフィルター上で濾過した。各試料の１０ｍＬをＨＰＬＣ上に注入した。
【０３７７】
抽出された試料と同じ条件下で溶離される既知の濃度の各比較用及び本発明の開始剤の参照標準試料と比較して、濃度を決定した。
【０３７８】
各試料に関して、１０ｇ／ｍ２の合計コーティング重量を仮定した。
【０３７９】
Ａｌｌｔｅｃｈにより供給されるＡｌｌｔｉｍｅ  Ｃ１８  ５ｍｍカラム（１５０ｘ３．２ｍｍ）を用いた。４０℃の温度で０．５ｍＬ／分の流量を用いた。抽出された開始剤の検出のために、２５４ｎｍにおけるＤＡＤ検出器を用いた。
【０３８０】
ＨＰＬＣ−法は、溶離剤Ａとして水及び溶離剤ＢとしてＣＨ３ＣＮを用いる表１４に従う同じ溶離剤組成物を、すべての試料に関して用いた。
【０３８１】
【表１４】
0005568092.tif 000081
【０３８２】
結果を表１５にまとめる。
【０３８３】
【表１５】
0005568092.tif 000082
【０３８４】
表１５から、本発明に従う開始剤が抽出可能な残留物の量を有意に減少させることが明らかなはずである。